(57)【特許請求の範囲】
【請求項１】
不飽和単量体水溶液を重合する重合工程を少なくとも経て得られる吸水性樹脂粒子を、カルボキシル基と反応しうる有機架橋剤の存在下で表面架橋する表面架橋工程を含む粒子状吸水剤の製造方法であって、
上記表面架橋工程においては紫外線以下の波長を有する活性エネルギー線を上記製造方法の反応系に照射せず、かつ、
上記表面架橋工程が、過酸化物、上記有機架橋剤、および水の存在下において行われることを特徴とする粒子状吸水剤の製造方法。
【請求項２】
上記表面架橋工程において、過酸化物と、上記有機架橋剤とを含む水溶液を上記反応系に添加することを特徴とする請求項１に記載の粒子状吸水剤の製造方法。
【請求項３】
上記表面架橋工程における加熱温度が１５０℃以上２５０℃以下であることを特徴とする請求項１または２に記載の粒子状吸水剤の製造方法。
【請求項４】
上記有機架橋剤が脱水反応性架橋剤であることを特徴とする請求項１から３のいずれか１項に記載の粒子状吸水剤の製造方法。
【請求項５】
上記過酸化物が過硫酸塩であることを特徴とする請求項１から４のいずれか１項に記載の粒子状吸水剤の製造方法。
【請求項６】
上記重合工程以降の工程において、さらに水溶性多価金属塩を混合することを特徴とする請求項１から５のいずれか１項に記載の粒子状吸水剤の製造方法。
【請求項７】
粒子状吸水剤の生理食塩水に対する遠心分離機保持容量（ＣＲＣ）が２５（ｇ／ｇ）以上であり、かつ、食塩水流れ誘導性（ＳＦＣ）が４０（×１０−７・ｃｍ３・ｓ・ｇ−１）以上であることを特徴とする請求項１から６のいずれか１項に記載の粒子状吸水剤の製造方法。
【請求項８】
上記不飽和単量体がアクリル酸およびその塩から選ばれる単量体を７０モル％以上１００モル％以下含むことを特徴とする請求項１から７のいずれか１項に記載の粒子状吸水剤の製造方法。
【請求項９】
アクリル酸および／またはその塩から選ばれる単量体７０モル％以上１００モル％以下を繰り返し単位とする吸水性樹脂粒子をカルボキシル基と反応しうる有機架橋剤および過酸化物の存在下で表面架橋した粒子状吸水剤であって、下記（ｉ）〜（ｉｉｉ）を満たすことを特徴とする粒子状吸水剤。
（ｉ）    下記の式１で算出される表面残存モノマー率が０％より大きく５％以下
表面残存モノマー率（％）＝表面残存モノマー量（ｐｐｍ）／残存モノマー量（ｐｐｍ）×１００・・・式１
（ｉｉ）  食塩水流れ誘導性（ＳＦＣ）が４０（×１０−７・ｃｍ３・ｓ・ｇ−１）以上
（ｉｉｉ）含水率が５％未満
【請求項１０】
さらに、以下の（ｉｖ）〜（ｖｉ）を満たすことを特徴とする請求項９に記載の粒子状吸水剤。
（ｉｖ）質量平均粒子径（Ｄ５０）が２５０μｍ以上５００μｍ以下
（ｖ）  粒度分布の対数標準偏差（σζ）が０．２３以上０．４５以下
（ｖｉ）粒子径１５０μｍ未満の粒子の割合が粒子状吸水剤全体の５質量％以下
【請求項１１】
残存モノマーが１５０ｐｐｍ以上３００ｐｐｍ以下であることを特徴とする請求項９または１０に記載の粒子状吸水剤。
【請求項１２】
上記表面架橋が上記過酸化物、上記有機架橋剤および水溶性多価金属塩によって行われることを特徴とする請求項９から１１のいずれか１項に記載の粒子状吸水剤。
【請求項１３】
表面架橋工程で用いられる有機架橋剤と過酸化物の重量比が１：０．００５〜１：１であることを特徴とする請求項１から８のいずれか１項に記載の粒子状吸水剤の製造方法。
【発明の詳細な説明】
【技術分野】
【０００１】
本発明は、紙おむつや生理ナプキン、いわゆる失禁パッド等の衛生材料などに好適に用いられる粒子状吸水剤の製造方法および粒子状吸水剤に関するものである。
【背景技術】
【０００２】
紙おむつ、生理用ナプキン、失禁パッド等の衛生材料には、体液を吸収させることを目的として、パルプ等の親水性繊維と吸水性樹脂とをその構成材料とする吸収体が幅広く利用されている。
【０００３】
近年、これら衛生材料は、優れた液拡散性および通液性、すなわち高機能を有するとともに、フィット性の向上や吸水性能の向上のため薄型であることが求められるようになってきている。
【０００４】
これまで、衛生材料の高機能化と薄型化を両立するため、かさ比重の小さい親水性繊維を少なくし、吸水性に優れ且つかさ比重の大きい吸水性樹脂を多く使用することにより、衛生材料中の吸水性樹脂の濃度を増加させる方法がとられている。しかしながら、それにつれて、吸水性樹脂中に含まれる残存モノマー等に由来する肌への影響（肌荒れ）が顕著となるという問題が生じる。したがって、衛生材料の高機能化と薄型化を両立するためには、吸水性樹脂の液拡散性および通液性の向上と、残存モノマー含有量の低減とを同時に実現する必要がある。
【０００５】
これまでに、吸水性樹脂の液拡散性および通液性の向上を図る方法としては、例えば、水溶性過酸化物ラジカル開始剤をベースポリマーに含浸させ、加熱することにより吸水性樹脂の内部を軟質ゲル、外部を硬質ゲルで構成し、吸水速度、吸水能、保水性のバランスの取れた製品とする方法や（特許文献１）、水溶液状態のカチオンの存在下で吸水性樹脂をポリオールの水溶液でコーティングすることにより、保持能力、透過性に優れた吸水性樹脂を得る方法（特許文献２）等が開示されている。
【０００６】
また、残存モノマー含有量を低減する方法としては、吸水性樹脂に、吸水性樹脂中の残存モノマーと反応しうる還元性物質を添加し、所定の含水率の吸水性樹脂を得て、当該樹脂の含水率の変化を所定の範囲以下に保ちながら所定の温度で加熱する方法（特許文献３）、水の存在下、硫黄原子含有還元性物質を添加し、次いで酸化性物質を添加した後、加熱する方法（特許文献４）、架橋したヒドロゲルに過硫酸塩を添加して乾燥する方法（特許文献５）等が開示されている。
【０００７】
しかしながら、上記従来技術に開示された技術は、前記のように、吸水性樹脂の液拡散性および通液性の向上と、残存モノマー含有量の低減とを同時に実現できるものではなく、オムツ等の衛生材料で実使用された場合の物性や安全性は未だ不十分なものである。
【０００８】
すなわち、残存モノマーの少ない吸水性樹脂は知られていても、オムツ等の衛生材料で実使用された場合に安全性が高く、かつ高機能な吸水性樹脂は得られていない。そのため、安全性が高く、かつ高機能な衛生材料は今のところ得られていない。
【０００９】
従来、残存モノマーの少ない吸水性樹脂は、米国特許第４９２９７１７号、米国特許第４９０２０２号、米国特許第５１１６０１１号、米国特許第５２５０６４０号、米国特許第５２１０２９８号、米国特許第５３３８８１０号、米国特許第５２２９４８８号、米国特許第５８６６６７８号（特許文献３）、米国特許第６２０７７９６号、米国特許第６５５２１４１号、米国特許第７０３０１９９号、欧州特許第０５０５１６３号等で知られていたが、一般に残存モノマーを低減するための工程は、コストアップの原因となるのみならず、吸水性樹脂の物性を低下させる傾向にあり、物性の向上と残存モノマー含有量の低減とは両立し難いものであった。
【００１０】
また、残存モノマーを低減させる方法の中でも、例えば亜硫酸（水素）塩などの、残存モノマーと反応する水溶性化合物を添加剤として吸水性樹脂に添加する技術（例えば特許文献３に記載された方法）が広く知られているが、通常、上記添加剤は水溶液として添加されるため、乾燥が必要であったり、残存モノマーの低減に伴って吸水性樹脂の含水率が向上（固形分が低下）するという問題もあった。
【００１１】
さらに、近年、より高物性の吸水性樹脂が求められるようになり、遠心分離機保持容量（ＣＲＣ）や圧力に対する吸収力（ＡＡＰ）の向上のみならず、例えば
食塩水流れ誘導性（ＳＦＣ。ＳＦＣについては、例えばＵＳ５６６９８９４号、ＵＳ６８４９６６５Ｂ１号、ＵＳ６６２０８８９Ｂ１号、ＵＳ６６０５６７３Ｂ１号を参照）に代表される荷重下通液性については、従来１（×１０−７・ｃｍ３・ｓ・ｇ−１）〜１０×（１０−７・ｃｍ３・ｓ・ｇ−１）程度であったＳＦＣを数倍、数十倍にまで向上させることを求められることすらあった。
【００１２】
これらの物性の向上（特にＳＦＣの向上）を図るための手段としては、吸水性樹脂の表面架橋密度を強めることが挙げられるが、長時間の表面架橋や高温での表面架橋では、原料アクリル酸の不純物であるアクリル酸オリゴマー（米国特許公開２００６−００３６０４３号）や、β−ヒドロキシプロピオン酸（米国特許第６３８８０００号、米国特許第６９９８４４７号、米国特許第７０７８４５８号）のアクリル酸への熱分解が促進されるため、残存モノマー（残存アクリル酸）が増加する。このように、物性の向上（特にＳＦＣの向上）を図ると、残存モノマー（残存アクリル酸）が増加するという問題があった。
【００１３】
すなわち、従来、高物性（特に高ＳＦＣ）と低残存モノマーとを両立させることは困難であった。また、特許文献３〜５に記載された残存モノマー低減法によっては、残存モノマーの低減に伴って、吸水性樹脂の含水率が向上してしまうという問題もあった。
【００１４】
また、加熱以外の表面架橋方法としては、吸水性樹脂と水溶性ラジカル重合開始剤とを混合し、活性エネルギー線を照射して表面架橋を行う方法（特許文献６）が知られているが、当該方法では、水溶性ラジカル重合開始剤の使用量が非常に多く必要であり、不経済であるばかりか、得られた吸水性樹脂が褐色ないし黄色に着色するおそれがあるため好ましくない。
【００１５】
また、当該方法では、水溶性ラジカル重合開始剤と共に用いる水の使用量も非常に多く、さらに当該方法では、加熱を必要としないため、得られた吸水性樹脂の含水率が高く保たれるが、その結果、得られた吸水性樹脂における単位重量あたりの吸収量は低下するため、吸水性樹脂含有量の高い衛生材料には適さないおそれがある。また、ＳＦＣなどの他の特性も十分なものではなかった。
【００１６】
また、上述のように、従来、残存モノマーの少ない吸水性樹脂は知られていたが、残存モノマーの量は、吸水性樹脂を大過剰（数１００倍〜数１０００倍）の水に分散させて残存モノマーを抽出し、吸水性樹脂全体に含まれる残存モノマー量を測定することによって評価されていた。しかしながら、例えばオムツ等の衛生材料において実際に使用されている形態（実使用形態）の吸水性樹脂は、大過剰の水に分散する訳ではなく、実質的にフリーの尿は存在しない乾燥した状態であるため、上記大過剰の水を用いる測定法で求めた残存モノマー量は、実使用形態の吸水性樹脂に存在する残存モノマー量とは相関しないことが見出された。
【００１７】
すなわち、従来の測定法で求めた残存モノマーは、オムツ等の衛生材料中に染み出す残存モノマーを表現するものではなく、また、オムツかぶれや安全性の指標にもならないことが見出された。特に、近年、吸収量増や薄型化のため、オムツ等の衛生材料での吸水性樹脂の使用量が増加する傾向にあり、当該使用量は吸収層の５０重量％以上、特に７０重量％以上を占めるものもある。したがって、物性の向上を図りつつ、残存モノマーを低減することの重要性は極めて大きい。
【００１８】
そこで、本発明者は、残存モノマーの低減はコストアップにつながるという問題点、含水率の低減と残存モノマーの低減との両立が困難であるという問題点、高物性（特に高ＳＦＣ）と低残存モノマーの両立が困難であるという問題点、などの従来の問題点に加えて、実使用形態における残存モノマー量が少ない吸水性樹脂の提供という新たな課題に取り組んだ。
【００１９】
その結果、表面残存モノマー率という新規なパラメータが、オムツ等の衛生材料での実使用形態における吸水性樹脂の残存モノマー量を忠実に表現できることを見出した。また、表面残存モノマー率を一定範囲以下の値となるように制御した上で、残存モノマー量低減とは相反する傾向にある物性（特にＳＦＣ）を一定以上に高めた吸水性樹脂を用いることによって、初めて高物性と残存モノマー低減とを両立可能な衛生材料を得ることができることを見出し、本発明に係る新規な粒子状吸水剤を完成した。
【特許文献１】ＵＳ４７８３５１０号公報
【特許文献２】ＵＳ６６０５６７３Ｂ１号公報
【特許文献３】ＵＳ５８６６６７８号公報
【特許文献４】特許第３２７９４０１号公報
【特許文献５】ＵＳ６９１４０９９Ｂ２号公報
【特許文献６】ＷＯ２００６／０６２２５８Ａ２号公報
【発明の開示】
【発明が解決しようとする課題】
【００２０】
本発明は、上記課題に鑑みてなされたものであり、その目的は、優れた液拡散性、通液性と、残存モノマー含有量低減とを両立させた粒子状吸水剤を得るための製造方法および粒子状吸水剤を提供することにある。
【課題を解決するための手段】
【００２１】
本発明者は、上記課題に鑑み鋭意検討を重ねた結果、粒子状吸水剤の製造工程において過酸化物と有機架橋剤とを用いて架橋反応を行うことによって、粒子状吸水剤の液拡散性、通液性の向上と、残存モノマー含有量の低減とを同時に実現できることを見出し、特に、表面架橋工程において過酸化物と有機架橋剤とを含む水溶液を吸水性樹脂粒子に添加することによって最も大きな効果が得られることを見出して、本発明を完成するに至った。
【００２２】
すなわち、本発明に係る粒子状吸水剤の製造方法は、不飽和単量体水溶液を重合する重合工程を少なくとも経て得られる吸水性樹脂粒子を、カルボキシル基と反応しうる有機架橋剤の存在下で表面架橋する表面架橋工程を含む粒子状吸水剤の製造方法であって、上記表面架橋工程においては紫外線以下の波長を有する活性エネルギー線を上記製造方法の反応系に照射せず、かつ、上記表面架橋工程が、過酸化物、上記有機架橋剤、および水の存在下において行われることを特徴としている。
【００２３】
上記構成によれば、重合工程以降、表面架橋工程終了までに反応系に添加された過酸化物、または、重合工程において反応系に添加され、重合工程終了後も反応系に残存している過酸化物が、有機架橋剤とともに吸水性樹脂粒子の表面近傍で架橋反応を引き起こすため、従来よりも強固な表面架橋層が形成され、ゲル強度が向上すると考えられる。その結果、吸水性樹脂の液拡散性、通液性を向上させることができると考えられる。
【００２４】
また、上記過酸化物が加熱されることによって生じる過酸化物ラジカルが吸水性樹脂中の残存モノマーと反応することで残存モノマー含有量を低減させることができる。通常、吸水性樹脂の製造方法のうち、粒子状の含水ゲルを乾燥する工程においては、加熱による粒子外部への水分の移動とともに残存モノマーも粒子表面近傍に移動するためか、あるいは含水ゲルの表面では乾燥速度が速く、すぐに含水率が低くなるため残存モノマーと残存過酸化物との反応性が低下するなどと推定されるように、乾燥して得られた粒子状吸水性樹脂の表面近傍には特に残存モノマーが多く存在していることが見出された。
【００２５】
そのため、特に表面架橋工程において過酸化物と有機架橋剤とを用いる方法において最も大きな残存モノマー低減効果が得られると考えられる。その結果、高機能であり、かつ、安全性の高い粒子状吸水剤を提供することができるものと考えられる。
【００２６】
また、本発明に係る粒子状吸水剤の製造方法では、上記重合工程以降の工程で、乾燥工程終了後に上記反応系に過酸化物を混合することが好ましい。乾燥して得られた粒子状吸水性樹脂の表面近傍には特に残存モノマーが多く存在しているため、乾燥工程終了後に反応系に過酸化物を混合することにより、過酸化物と残存モノマーとの反応を効率的に行うことができると考えられる。その結果、より大きな残存モノマー低減効果を得ることができるものと考えられる。
【００２７】
また、本発明に係る粒子状吸水剤の製造方法では、上記表面架橋工程が過酸化物、有機架橋剤および水の存在下において行われることが好ましい。上記構成によれば、水により、過酸化物と吸水性樹脂粒子との混合および、表面架橋剤と吸水性樹脂粒子との混合が行われやすくなり、その結果、過酸化物と表面架橋剤との併用による表面架橋反応が確実に行われると考えられる。その結果、より確実に粒子状吸水剤の液拡散性、通液性向上、残存モノマー含有量低減を実現することができるものと考えられる。
【００２８】
また、本発明に係る粒子状吸水剤の製造方法では、上記表面架橋工程において、過酸化物と有機架橋剤とを含む水溶液を反応系に添加することが好ましい。上記構成によれば、過酸化物と有機架橋剤とを含む水溶液が表面架橋剤として用いられ、過酸化物と有機架橋剤とが同時に表面架橋剤として作用するので、従来よりも強固な表面架橋層が形成され、ゲル強度が向上すると考えられる。過酸化物としては無機過酸化物がより好ましく用いられる。
【００２９】
また、特に、過酸化物が例えば過硫酸塩のような塩を有するものである場合は、有機架橋剤のみを表面架橋剤として用いる場合よりも表面架橋剤の塩濃度を向上させることができるので、吸水性樹脂粒子内部への表面架橋剤の浸透を抑えることができる。そのため、過酸化物並びに有機架橋剤による架橋が吸水性樹脂のより表面近傍で集中的になされ、さらに強固な表面架橋層が形成されると考えられるため好ましい。
【００３０】
また、表面架橋剤の吸水性樹脂内部への浸透が抑えられていることから、各粒子へより均一に表面架橋剤が行き渡ることによる物性向上効果も考えられる。製造面においても、このような表面架橋剤を用いると、表面架橋剤を吸水性樹脂に混合した際の混合性に優れ、表面架橋工程での加熱処理時に通常発生するダマの形成が抑制されることなどの効果も見られる。
【００３１】
なお、上記「ダマ」とは、局所的に表面架橋剤を多く含む吸水性樹脂を加熱することによって形成される粒子の凝集体をいい、吸水性樹脂への表面架橋剤の混合性が不十分である場合に通常発生する。このようなダマが形成された状態で加熱処理をした場合には、ダマの内部にある粒子表面には熱が十分に伝わらず、架橋反応が十分に進行しないため、その後の輸送等の製造工程でダマの凝集が崩れた場合には、吸水性樹脂は、架橋が不十分な粒子を含むことになる。そのため、ダマの存在は、結果として物性の低下を招くと考えられる。
【００３２】
また、上記過酸化物が加熱されることによって生じる過酸化物ラジカルが吸水性樹脂中の残存モノマーと反応することで残存モノマー含有量を低減させることができる。上述のように、乾燥して得られた粒子状吸水性樹脂の表面近傍には特に残存モノマーが多く存在しているため、特に表面架橋工程において過酸化物と有機架橋剤とを用いると最も大きな残存モノマー低減効果が得られるものと考えられる。
【００３３】
その結果、上記方法によれば、粒子状吸水剤の液拡散性、通液性を向上させることができ、残存モノマー含有量を低減させることができるものと考えられる。
【００３４】
また、本発明に係る粒子状吸水剤の製造方法では、重合工程以降、表面架橋工程を行う前の反応系に過酸化物の水溶液を添加し、表面架橋工程において有機架橋剤の水溶液を反応系に添加してもよい。
【００３５】
上記構成によれば、表面処理前に過酸化物の水溶液を添加するため、表面架橋工程において過酸化物と有機架橋剤とを含む水溶液を反応系に添加する方法と比べると、吸水性樹脂粒子の表面近傍における架橋の度合いは減少するが、従来の吸水性樹脂粒子よりも表面近傍における架橋の度合いは大きいと推定される。その結果、従来よりも粒子状吸水剤の液拡散性、通液性を向上させることができ、残存モノマー含有量を低減させることができるものと考えられる。
【００３６】
また、上記表面架橋工程における加熱温度は１５０℃以上２５０℃以下であることが好ましい。上記構成によれば、加熱温度が表面架橋反応を行うために好適な範囲となるため、表面架橋反応を効率的に行うことができると考えられる。その結果、粒子状吸水剤の液拡散性、通液性向上、残存モノマー含有量低減をより効率的に行うことができるものと考えられる。
【００３７】
また、上記有機架橋剤は脱水反応性架橋剤であることが好ましい。脱水反応性架橋剤は、吸水性樹脂粒子の酸基と反応し、脱水反応による表面架橋を行うことができるので、表面架橋剤として好適に用いることができる。
【００３８】
上記過酸化物は過硫酸塩であることが好ましい。過硫酸塩は、過酸化物の中でも反応性が高く、安全性に優れるため、吸水性樹脂粒子のより表面近傍での架橋を安定的に行うことができる。したがって、本発明の目的である高機能であり、かつ、安全性の高い粒子状吸水剤の提供に寄与することができる。
【００３９】
上記重合工程以降の工程においては、さらに水溶性多価金属塩を混合することが好ましい。水溶性多価金属塩は、吸水性樹脂粒子の通液性を高める効果を有する。したがって、より一層通液性の高い粒子状吸水剤を得ることができる。
【００４０】
また、本発明に係る粒子状吸水剤の製造方法では、粒子状吸水剤の生理食塩水に対する遠心分離機保持容量（ＣＲＣ）が２５（ｇ／ｇ）以上であり、かつ、食塩水流れ誘導性（ＳＦＣ）が４０（×１０−７・ｃｍ３・ｓ・ｇ−１）以上であることが好ましい。本発明に係る製造方法によれば、通液性等に優れ、安全な粒子状吸水剤を得ることができるが、得られた粒子状吸水剤が有するＣＲＣおよびＳＦＣが上記範囲内であれば、非常に通液性が高いといえるので、より高機能な粒子状吸水剤を提供できることになる。
【００４１】
本発明に係る粒子状吸水剤は、アクリル酸およびその塩から選ばれる単量体７０モル％以上１００モル％以下を繰り返し単位とする吸水性樹脂粒子をカルボキシル基と反応しうる有機架橋剤の存在下で表面架橋した粒子状吸水剤であって、下記（ｉ）〜（ｉｉｉ）を満たす。
【００４２】
（ｉ）    下記の式１で算出される表面残存モノマー率が０％より大きく５％以下
表面残存モノマー率（％）＝表面残存モノマー量（ｐｐｍ）／残存モノマー量（ｐｐｍ）×１００・・・式１
（ｉｉ）  食塩水流れ誘導性（ＳＦＣ）が４０（×１０−７・ｃｍ３・ｓ・ｇ−１）以上
（ｉｉｉ）含水率が５％未満
係る粒子状吸水剤は、オムツ等の衛生材料での実使用、特に吸水性樹脂含有量の高い高濃度オムツでの実使用に相関した物性を有し、優れた液拡散性、通液性と、残存モノマー含有量低減とを両立させた高機能な粒子状吸水剤である。
【発明の効果】
【００４３】
本発明に係る粒子状吸水剤の製造方法は、以上のように、重合工程以降の工程において、反応系に過酸化物を混合する構成を備えているため、吸水性樹脂粒子の表面近傍で架橋反応を行うことができると考えられる。それゆえ、液拡散性、通液性に優れ、かつ、安全性の高い粒子状吸水剤を提供することができるという効果を奏する。
【発明を実施するための最良の形態】
【００４４】
以下、本発明について詳しく説明するが、本発明の範囲はこれらの説明に拘束されることはなく、以下の例示以外についても、本発明の趣旨を損なわない範囲で適宜変更実施し得る。
【００４５】
〔粒子状吸水剤の製造方法〕
一実施形態において、本発明に係る粒子状吸水剤の製造方法は、不飽和単量体水溶液を重合する重合工程を少なくとも経て得られる吸水性樹脂粒子を有機架橋剤の存在下で表面架橋する表面架橋工程を含む粒子状吸水剤の製造方法であって、上記重合工程以降の工程で、反応系に過酸化物を混合するものである。
【００４６】
本明細書で用いる「吸水性樹脂粒子」とは、含水ゲル状架橋重合体ないしその乾燥物の粒子であって、少なくとも生理食塩水（０．９０質量％ＮａＣｌ水溶液）の吸収倍率が１０倍以上である、（球形あるいは不定形またはそれらの造粒物などの）粒子形状のものである。吸水性樹脂粒子の水可溶分は好ましくは５０％以下、さらに好ましくは２５％以下であり、吸水性樹脂粒子は水不溶性である。
【００４７】
また、本明細書において「吸水性樹脂」とは、含水ゲル状架橋重合体に架橋構造を導入した水膨潤性水不溶性重合体をいう。
【００４８】
なお、「水不溶性」とは、吸水性樹脂中の水可溶分が必須に０質量％以上５０質量％以下、好ましくは０質量％以上２５質量％以下、より好ましくは０質量％以上１５質量％以下、さらに好ましくは０質量％以上１０質量％以下である実質水不溶性のことをいう。
【００４９】
本発明においては、吸水性樹脂粒子を単に「吸水性樹脂」と称することもある。また、本明細書で用いる「粒子状吸水剤」とは、吸水性樹脂粒子に表面架橋を施したものをいう。
【００５０】
＜重合工程＞
上記重合工程は、不飽和単量体の水溶液を重合し、含水ゲル状架橋重合体を生成する工程であり、粒子状吸水剤の製造において最初に行われる工程である。重合の方法としては、バルク重合、逆相懸濁重合、沈澱重合を行うことも可能であるが、性能面や重合の制御の容易さから、不飽和単量体を水溶液として、逆相懸濁重合または水溶液重合を行うことが好ましく、特に水溶液重合を行うことが好ましい。
【００５１】
水溶液の濃度は、単量体として通常２０質量％以上飽和濃度以下であることが好ましく、３０質量％以上７０質量％以下であることがさらに好ましく、３５質量％以上６０質量％以下であることが特に好ましい。
【００５２】
かかる重合方法は、例えば、米国特許第４６２５００１号明細書、米国特許第４７６９４２７号明細書、米国特許第４８７３２９９号明細書、米国特許第４０９３７７６号明細書、米国特許第４３６７３２３号明細書、米国特許第４４４６２６１号明細書、米国特許第４６８３２７４号明細書、米国特許第４６９０９９６号明細書、米国特許第４７２１６４７号明細書、米国特許第４７３８８６７号明細書、米国特許第４７４８０７６号明細書、欧州特許第１１７８０５９号明細書などに記載されている。
【００５３】
上記不飽和単量体は、水溶性を有する単量体であり、アクリル酸および／またはその塩を主成分（全単量体の５０モル％以上１００モル％以下、好ましくは７０モル％以上１００モル％以下、さらに好ましくは９０モル％以上１００モル％以下）として含む単量体であることが好ましい。上記単量体を用いると、得られる含水ゲルの吸水性能や安全性がより一層向上するので好ましい。なお、水溶性とは１００ｇの水に室温で１ｇ以上、さらには１０ｇ以上溶解する単量体をさす。
【００５４】
ここで、アクリル酸および／またはその塩とは、アクリル酸、および／またはアクリル酸の水溶性塩類を示す。また、アクリル酸の水溶性塩類とは、中和率が３０モル％以上１００モル％以下の範囲内、好ましくは５０モル％以上９９モル％以下の範囲内であるアクリル酸のアルカリ金属塩、アルカリ土類金属塩、アンモニウム塩、ヒドロキシアンモニウム塩、アミン塩、アルキルアミン塩を示す。これらアクリル酸塩系単量体は、単独で用いてもよく、また、二種類以上を併用してもよい。
【００５５】
上記アクリル酸および／またはその塩を主成分として含む単量体には、必要により他の単量体を共重合させたものであってもよい。他の単量体の具体例としては、メタアクリル酸、マレイン酸、ビニルスルホン酸、スチレンスルホン酸、２−（メタ）アクリルアミド−２−メチルプロパンスルホン酸、２−（メタ）アクリロイルオキシエタンスルホン酸、２−（メタ）アクリロイルオキシプロパンスルホン酸などのアニオン性不飽和単量体およびその塩；アクリルアミド、メタアクリルアミド、Ｎ−エチル（メタ）アクリルアミド、Ｎ−ｎ−プロピル（メタ）アクリルアミド、Ｎ−イソプロピル（メタ）アクリルアミド、Ｎ，Ｎ−ジメチル（メタ）アクリルアミド、２−ヒドロキシエチル（メタ）アクリレート、２−ヒドロキシプロピル（メタ）アクリレート、メトキシポリエチレングリコール（メタ）アクリレート、ポリエチレングリコールモノ（メタ）アクリレート、ビニルピリジン、Ｎ−ビニルピロリドン、Ｎ−アクリロイルピペリジン、Ｎ−アクリロイルピロリジン、Ｎ−ビニルアセトアミドなどのノニオン性の親水基含有不飽和単量体；Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジメチルアミノプロピル（メタ）アクリルアミドおよびそれらの四級塩などのカチオン性不飽和単量体などを挙げることができる。これらアクリル酸および／またはその塩以外の単量体の使用量は、全単量体中０モル％以上３０モル％以下が好ましく、より好ましくは０モル％以上１０モル％以下である。
【００５６】
上記重合工程では、上記不飽和単量体を主成分として含む単量体組成物を、好ましくは架橋剤の存在下で重合させることによって、上記の含水ゲル状架橋重合体を得ることができる。含水ゲル状架橋重合体は、架橋剤を使用しない自己架橋型のものであってもよいが、１分子中に２個以上の重合性不飽和基や、２個以上の反応性基を有する架橋剤を共重合または反応させたものが好ましい。
【００５７】
さらに、上記単量体組成物は、得られる含水ゲル状架橋重合体の親水性を阻害しない程度に、上記不飽和単量体と共重合可能な他の疎水性不飽和単量体を含んでいてもよい。上記の共重合性モノマーとしては、具体的には、たとえば、メチル（メタ）アクリレート、エチル（メタ）アクリレート、ブチル（メタ）アクリレートなどの（メタ）アクリル酸エステル類；酢酸ビニル、プロピオン酸ビニルなど、酸基や水酸基やアミノ基を含有しない疎水性単量体；などが挙げられる。これら共重合性モノマーは、単独で用いてもよく、また、二種類以上を適宜混合して用いてもよい。
【００５８】
また、上記単量体成分を重合させる際に用いられる架橋剤（別称；内部架橋剤）の具体例としては、例えば、Ｎ，Ｎ´−メチレンビス（メタ）アクリルアミド、（ポリ）エチレングリコールジ（メタ）アクリレート、（ポリ）プロピレングリコールジ（メタ）アクリレート、（エチレンオキサイド変性）トリメチロールプロパントリ（メタ）アクリレート、トリメチロールプロパンジ（メタ）アクリレート、グリセリントリ（メタ）アクリレート、（エチレンオキサイド変性）グリセリンアクリレートメタクリレート、ペンタエリスリトールテトラ（メタ）アクリレート、ジペンタエリスリトールヘキサ（メタ）アクリレート、Ｎ，Ｎ−ジアリルアクリルアミド、トリアリルシアヌレート、トリアリルイソシアヌレート、トリアリルホスフェート、トリアリルアミン、ジアリルオキシ酢酸、ビス（Ｎ−ビニルカルボン酸アミド）、（エチレンオキサイド変性）テトラアリロキシエタン、ポリ（メタ）アリロキシアルカン、（ポリ）エチレングリコールジグリシジルエーテル、グリセロールジグリシジルエーテル、エチレングリコール、ポリエチレングリコール、プロピレングリコール、グリセリン、ペンタエリスリトール、エチレンジアミン、ポリエチレンイミン、グリシジル（メタ）アクリレートなどを挙げることができる。
【００５９】
これらの内部架橋剤は１種のみ用いてもよいし２種以上使用してもよい。中でも、得られる吸水性樹脂粒子の吸水特性などから、２個以上の重合性不飽和基を有する化合物を内部架橋剤として必須に用いることが好ましく、その使用量としては全単量体に対して０．００５モル％以上３モル％以下が好ましく、より好ましくは０．０１モル％以上１．５モル％以下である。
【００６０】
重合に際しては、澱粉−セルロース、澱粉−セルロースの誘導体、ポリビニルアルコール、ポリアクリル酸（塩）、ポリアクリル酸（塩）架橋体等の親水性高分子や、次亜リン酸（塩）等の連鎖移動剤を添加してもよい。
【００６１】
親水性高分子の使用量としては全単量体に対して０質量部以上５０質量部以下であることが好ましく、さらに好ましくは０質量部以上３０質量部以下であり、最も好ましくは０質量部以上１０質量部以下である。
【００６２】
連鎖移動剤の使用量としては、全単量体に対して０．００１モル％以上１モル％以下が好ましく、さらに好ましくは０．００５モル％以上０．５モル％以下であり、最も好ましくは０．０１モル％以上０．３モル％以下である。
【００６３】
上記重合反応における重合開始時には、例えば、重合開始剤、あるいは放射線や電子線、紫外線、電磁線などの活性化エネルギー線などを用いることができる。上記重合開始剤としては、特に限定されるものではないが、熱分解型開始剤や光分解型開始剤が使用されうる。
【００６４】
熱分解型開始剤としては、過硫酸ナトリウム、過硫酸カリウム、過硫酸アンモニウム等の過硫酸塩；過酸化水素、ｔ−ブチルパーオキシド、メチルエチルケトンパーオキシド等の過酸化物；アゾニトリル化合物、アゾアミジン化合物、環状アゾアミジン化合物、アゾアミド化合物、アルキルアゾ化合物、２，２´−アゾビス（２−アミジノプロパン）ジヒドロクロリド、２，２´−アゾビス〔２−（２−イミダゾリン−２−イル）プロパン〕ジヒドロクロリド等のアゾ化合物が挙げられる。
【００６５】
光分解型開始剤としては、ベンゾイン誘導体、ベンジル誘導体、アセトフェノン誘導体、ベンゾフェノン誘導体、アゾ化合物等が挙げられる。これらの重合開始剤は、単独もしくは、適宜組み合わせて使用されうる。また、重合開始剤として過酸化物を用いる場合には、たとえば、亜硫酸塩、重亜硫酸塩、Ｌ−アスコルビン酸などの還元剤を併用して酸化還元（レドックス）重合を行ってもよい。
【００６６】
これらの重合開始剤の使用量は、全単量体に対して、０．００１モル％以上２モル％以下が好ましく、より好ましくは０．０１モル％以上０．５モル％以下である。以上のような重合工程によって、含水ゲル状架橋重合体を得ることができる。かかる含水ゲル状重合体の固形分（含水率）は、前記水溶液濃度や重合時の水分蒸発などで適宜決定される。
【００６７】
本発明に係る粒子状吸水剤の製造方法は、上記重合工程によって得られた塊状の含水ゲル状架橋重合体を粒子状にするために粉砕するゲル細粒化工程を含んでいてもよい。粒子状の含水ゲルとすることにより、ゲルの表面積が大きくなるため、以下に説明する乾燥工程を円滑に進行させることができる。上記粉砕は、例えばローラー型カッターや、ギロチンカッター、スライサー、ロールカッター、シュレッダー、ハサミなどの各種の切断手段やこれらの組み合わせを用いて行うことができ、特に限定されるものではない。
【００６８】
上記吸水性樹脂粒子には、このように含水ゲル状架橋重合体を粒子状にしたものも含まれる。また、含水ゲル状架橋重合体を後述する乾燥工程によって乾燥し、その後粉砕工程や分級工程等によって粒子状にしたものも含まれる。
【００６９】
＜乾燥工程＞
乾燥工程は、上記重合工程によって得られた含水ゲル状架橋重合体、好ましくはゲル細粒化工程によって粉砕した粒子状含水ゲルを乾燥する工程である。なお、乾燥とは、固形分を１０％以上上昇させるか、あるいは含水率を２５％以下とすることをいう。
【００７０】
乾燥方法については特に限定されるものではなく、たとえば、バンド乾燥機、攪拌乾燥機、流動層乾燥機などの１種または２種以上を用いるような従来からの乾燥方法を好適に用いることができる。乾燥後の含水率（１８０℃、３時間の減量で規定）は、好ましくは０質量％以上２５質量％以下であり、さらに好ましくは１質量％以上１５質量％以下、より好ましくは２質量％以上１０質量％以下に制御される。
【００７１】
含水ゲル状架橋重合体の乾燥温度や乾燥時間は特に限定されるものではないが、通常７０℃以上２５０℃以下、好ましくは１５０℃以上２３０℃以下、より好ましくは１６０℃以上１８０℃以下で乾燥するのがよい。ここで、上記乾燥温度とは、熱媒の温度のことである。７０℃未満で乾燥を行う場合には乾燥に長時間を要するため生産性の点で好ましくない。また、２５０℃を超えると樹脂が劣化する。なお、上記乾燥温度は、マイクロ波を用いて乾燥する場合などのように熱媒温度が規定できない場合、材料の温度で規定する。
【００７２】
乾燥時間は適宜設定され、通常１分以上５時間以下、好ましくは１０分以上２時間程度である。
【００７３】
また、本発明に係る粒子状吸水剤の製造方法では、好ましくは、乾燥工程後にさらに粉砕工程、分級工程を含む。粉砕工程とは、上記含水ゲル状架橋重合体の乾燥物を粉砕機で粉砕し粒子状にする工程である。この粉砕工程で用いられる粉砕機としては、たとえば、ローラーミル、ナイフミル、ハンマーミル、ピンミル、ジェットミル等であり、粉砕機自体の内壁面を加熱する手段を備えていることが好ましい。
【００７４】
分級工程は、上記粉砕工程で得られた乾燥物粉末を連続的に分級する工程である。上記分級工程は、限定するわけではないが、篩分級（金属篩、ステンレス鋼製）によることが好ましい。好ましくは、目的とする物性と粒度のため、分級工程は複数枚の篩を同時に使用し、また、分級工程は後述する表面架橋工程の前、さらには前後の２ヶ所以上で用いられることが好ましい。連続篩分級工程は、篩に加熱または保温することが好ましい。
【００７５】
＜表面架橋工程＞
表面架橋工程は、吸水性樹脂粒子を表面架橋する工程である。本発明の製造方法の好ましい一例では、当該表面架橋を、過酸化物と有機架橋剤とを併用することによって行うことを大きな特徴としており、その結果、液拡散性および通液性に優れ、残存モノマー含有量が低い粒子状吸水剤を得ることができる。すなわち、表面架橋工程は必須工程である。なお、「表面架橋」とは、吸水性樹脂粒子表面の官能基（特にカルボキシル基）とそれらと反応しうる化合物（有機架橋剤）とを反応させることである。
【００７６】
その際、表面架橋後の吸水性樹脂における遠心分離機保持容量（ＣＲＣ）は、表面架橋前に比べて少なくとも１ｇ／ｇ以上低下し、圧力に対する吸収量（ＡＡＰ）は少なくとも１０ｇ／ｇ以上向上する。ＣＲＣおよびＡＡＰについては後述する。また、具体的にカルボキシル基を有する単量体を重合して得られる吸水性樹脂を表面架橋する場合、表面架橋後に残留するカルボキシル基をフッ素化合物（２，２，２−トリフルオロエタノール）によってラベル化し、フッ素／炭素原子比を比較（ＥＳＣＡ測定）することによって、有機架橋剤とカルボキシル基との反応の割合を比較することができる。
【００７７】
なお、本発明で表面架橋工程とは、表面架橋剤の添加に始まり、その架橋反応（通常は加熱処理）、そして必要によりその停止（冷却）に至る一連の工程である。
【００７８】
また、粒子表面で単量体を重合させて表面被膜を形成する技術は、本願で規定する表面架橋には含まれない。
【００７９】
（１．有機架橋剤）
上記有機架橋剤としては、酸基と反応しうる有機架橋剤であれば特に限定されるものではなく、脱水反応性架橋剤やエポキシ化合物、多価イソシアネート化合物、多価オキサゾリン化合物等を用いることができるが、より安全で迅速に表面架橋を行うことができるので、脱水反応性架橋剤が好ましく用いられる。
【００８０】
また、本明細書において用語「脱水反応性」とは、吸水性樹脂の官能基（特に表面近傍の官能基）と架橋剤とを脱水反応、好ましくは、脱水エステル化および／または脱水アミド化、さらに好ましくは、脱水エステル化で架橋することをいう。官能基としては、アミノ基、ヒドロキシル基などがあるが、好ましくはカルボキシル基である。
【００８１】
具体的に吸水性樹脂がカルボキシル基を含有する場合、多価アルコールなどのヒドロキシル基含有の架橋剤、多価アミンなどのアミノ基含有の架橋剤、さらには、アルキレンカーボネートやモノ、ジまたはポリのオキサゾリジノン化合物；３−メチル−３−オキセタンメタノール等のオキセタン化合物などの環状架橋剤であって、その環状架橋剤の開環反応に伴ってヒドロキシル基やアミノ基を生成し該ヒドロキシル基やアミノ基が架橋反応反応を行う環状架橋剤、などが脱水反応性を示す架橋剤として例示される。上記脱水反応性架橋剤は１種または２種以上が用いられる。
【００８２】
具体的に、本発明に用いることのできる脱水反応性架橋剤としては、吸水性樹脂の酸基と反応しうる架橋剤ならば制限なく使用され、通常、該用途に用いられている架橋剤（表面架橋剤）を挙げることができる。
【００８３】
例えば、エチレングリコール、ジエチレングリコール、プロピレングリコール、トリエチレングリコール、テトラエチレングリコール、ポリエチレングリコール、１，３−プロパンジオール、ジプロピレングリコール、２，２，４−トリメチル−１，３−ペンタンジオール、ポリプロピレングリコール、グリセリン、ポリグリセリン、２−ブテン−１，４−ジオール、１，３−ブタンジオール、１，４−ブタンジオール、１，５−ペンタンジオール、１，６−ヘキサンジオール、１，２−シクロヘキサンジメタノール、１，２−シクロヘキサノール、トリメチロールプロパン、ジエタノールアミン、トリエタノールアミン、ポリオキシプロピレン、オキシエチレン−オキシプロピレンブロック共重合体、ペンタエリスリトール、ソルビトール等の多価アルコール化合物；エチレンジアミン、トリエチレンテトラミン、テトラエチレンペンタミン、ペンタエチレンヘキサミン、ポリアミドポリアミン、ポリアリルアミン、ポリエチレンイミン等の多価アミン化合物や、それらの無機塩ないし有機塩（例えば、アゼチジニウム塩等）、並びに、それら多価アミンとハロエポキシ化合物との縮合物；１，３−ジオキソラン−２−オン、４−メチル−１，３−ジオキソラン−２−オン、４，５−ジメチル−１，３−ジオキソラン−２−オン、４，４−ジメチル−１，３−ジオキソラン−２−オン、４−エチル−１，３−ジオキソラン−２−オン、４−ヒドロキシメチル−１，３−ジオキソラン−２−オン、１，３−ジオキサン−２−オン、４−メチル−１，３−ジオキサン−２−オン、４，６−ジメチル−１，３−ジオキサン−２−オン、１，３−ジオキセパン−２−オン等のアルキレンカーボネート化合物、並びに、エチレングリコールビス（４−メチレン−１，３−ジオキソラン−２−オン）エーテル等の多価アルキレンカーボネート化合物；モノ、ジまたはポリのオキサゾリジノン化合物；３−メチル−３−オキセタンメタノール、３−ブチル−３−オキセタンメタノール、３−メチル−３−オキセタンエタノール、３−エチル−３−オキセタンエタノール、３−ブチル−３−オキセタンエタノール、３−クロロメチル−３−メチルオキセタン、３−クロロメチル−３−エチルオキセタン等のオキセタン化合物ならびに多価オキセタン化合物；等より選ばれる１種または２種以上のものが例示できる。
【００８４】
これら脱水反応性架橋剤の中でも、多価アルコール、アルキレンカーボネート、オキサゾリジノン化合物、（多価）オキセタン化合物から選ばれた１種以上が好ましく、少なくとも多価アルコールを用いることが特に好ましい。
【００８５】
有機架橋剤としては、これら脱水反応性架橋剤に加えて、さらに、エチレングリコールジグリシジルエーテル、ポリエチレングリコールジグリシジルエーテル、グリセロールポリグリシジルエーテル、ジグリセロールポリグリシジルエーテル、ポリグリセロールポリグリシジルエーテル、ポリエチレンジグリシジルエーテル、プロピレングリコールジグリシジルエーテル、ポリプロピレングリコールジグリシジルエーテル、グリシドール、γ−グリシドキシプロピルトリメトキシシラン等のエポキシ化合物；２，４−トリレンジイソシアネート、ヘキサメチレンジイソシアネート等の多価イソシアネート化合物；１，２−エチレンビスオキサゾリン等の多価オキサゾリン化合物；γ−グリシドキシプロピルトリメトキシシラン、γ−アミノプロピルトリメトキシシラン等のシランカップリング剤；２，２−ビスヒドロキシメチルブタノール−トリス[３−（１−アジリジニル）プロピオネート]などの多価アジリジン化合物が例示される。これらの架橋剤は、一般に開環反応性架橋剤である。
【００８６】
これら有機架橋剤は、１種のみ用いてもよいし、２種以上を併用してもよい。中でも多価アルコールは、安全性が高く、吸水性樹脂粒子表面の親水性を向上させることができる点で好ましい。
【００８７】
有機架橋剤の使用量は、吸水性樹脂粒子１００質量部に対して０．００１質量部以上１０質量部以下の範囲が好ましく、０．０１質量部以上５質量部以下の範囲が特に好ましい。０．００１質量部よりも少ない場合には所望の吸収特性の改善効果が得られ難い。また１０質量部よりも多い場合には不経済となるばかりか、ダマの形成など混合性が低下し、所望の吸収特性の改善効果が得られない点で好ましくない。
【００８８】
有機架橋剤と吸水性樹脂粒子との混合の際には水を用いてもよい。水の使用量は、吸水性樹脂粒子１００質量部に対して、０．５質量部以上１０質量部以下が好ましく、０．５質量部以上５質量部以下の範囲がより好ましい。０．５質量部よりも少ない場合には吸収特性の改善効果が得られ難く、また１０質量部よりも多い場合にはダマの形成など混合性が低下する点で好ましくない。
【００８９】
有機架橋剤やその水溶液を混合する際には、親水性有機溶媒や、第三物質を混合助剤として用いてもよい。
【００９０】
親水性有機溶媒としては、例えば、メチルアルコール、エチルアルコール、ｎ−プロピルアルコール、イソプロピルアルコール、ｎ−ブチルアルコール、イソブチルアルコール、ｔ−ブチルアルコール等の低級アルコール類；アセトン等のケトン類；ジオキサン、テトラヒドロフラン、メトキシ（ポリ）エチレングリコール等のエーテル類；ε−カプロラクタム、Ｎ，Ｎ−ジメチルホルムアミド等のアミド類；ジメチルスルホキシド等のスルホキシド類などを用いることができる。
【００９１】
親水性有機溶媒の使用量は、吸水性樹脂の種類や粒径、含水率等にもよるが、吸水性樹脂粒子１００質量部に対して、０質量部以上１０質量部以下が好ましく、０．１質量部以上５質量部以下の範囲内がより好ましい。また、第三物質として欧州特許第０６６８０８０号明細書に示された無機酸、有機酸、ポリアミノ酸や、ＷＯ  ２００５／０７５０７０に示された界面活性剤等を存在させてもよい。
【００９２】
これらの混合助剤は表面架橋剤として作用しても良いが、表面架橋後に吸水性樹脂の吸水性能を低下させないものが好ましい。特に沸点が４０℃以上１５０℃未満の揮発性アルコール類（低級アルコール類）は表面架橋処理時に揮発してしまうので、残存物が残らず望ましい。
【００９３】
表面架橋工程を行う時期は、重合工程の終了後であれば特に限定されるものではなく、乾燥工程開始前に行ってもよいし、乾燥工程の終了後に行ってもよいが、好ましくは乾燥工程後、さらに固形分（１８０℃３時間の減量で規定）が９０％以上の吸水性樹脂に対して実施することが特に好ましい。
【００９４】
（２．過酸化物と有機架橋剤との併用）
本発明では、上記重合工程以降の工程で、反応系に過酸化物を混合する。混合された当該過酸化物は、上記有機架橋剤とともに吸水性樹脂の表面架橋反応を行う。過酸化物の種類としては、特に限定されるものではないが、過酸化水素；過硫酸ナトリウム、過硫酸カリウム、過硫酸アンモニウムなどの過硫酸塩；過マンガン酸塩；過塩素酸塩などの無機過酸化物、またクメンヒドロペルオキシド、t-ブチルヒドロペルオキシド、ジ−t−ブチルパーオキサイド、過酸化ベンゾイル、過酸化ラウロイルなどの有機過酸化物を好適に用いることができる。これらのうち１種または２種以上を併用しても良い。
【００９５】
中でも反応性が高く、安全性に優れる点で、無機過酸化物、中でも過硫酸塩が特に好ましい。例えば、過硫酸アンモニウムは日本では食品添加物として使用されている。過酸化物の使用量としては吸水性樹脂粒子１００質量部に対して０．００１質量部以上３質量部以下、好ましくは０．０１質量部以上１質量部以下、特に０．０１質量部以上０．５質量部以下の範囲が好ましい。０．００１質量部よりも少ない場合には所望の効果（通液性向上並びに残存モノマー量低減）を得ることができず、また１質量部よりも多い場合は吸水性樹脂の劣化を引き起こし、水可溶分が増加するなどの物性の低下が見られる点で好ましくない。
【００９６】
表面架橋工程で用いられる有機架橋剤と過酸化物の重量比としては、有機架橋剤：過酸化物が１：０．００５〜１：１であることが好ましく、１：０．０１〜１：０．８であることがより好ましく、１：０．０３〜１：０．５であることがさらに好ましく、１：０．０５〜１：０．３であることが特に好ましい。有機架橋剤に対する過酸化物の使用量が多い場合には、粒子状吸水剤の劣化を引き起こし、水可溶分が増加するなどの物性の低下が見られるおそれがある。また、粒子状吸水剤が褐色ないしは黄色に着色するおそれがあるため、粒子状吸水剤の含有量が高い衛生材料には適さないおそれがある。
【００９７】
過酸化物と吸水性樹脂粒子との混合の際には水を用いてもよい。水の使用量は、吸水性樹脂粒子１００質量部に対して、０．５質量部以上１０質量部以下が好ましく、０．５質量部以上５質量部以下の範囲がより好ましい。０．５質量部よりも少ない場合には吸水性樹脂粒子全体への均一混合が難しく、また１０質量部よりも多い場合にはダマの形成など混合性が低下する点で好ましくない。
【００９８】
過酸化物を添加する時期は、表面架橋工程において過酸化物と有機架橋剤とが併存する状態を保つことができる限り、重合工程以降の任意の工程において添加してもよく、特に限定されるものではない。重合工程の説明で述べたように、過酸化物の中には過硫酸ナトリウム等のように重合開始剤として用いられるものもある。そして、過酸化物は表面架橋剤としても機能しうる。
【００９９】
そのため、重合工程において添加され、重合反応には用いられることなく反応系に残存している過酸化物があれば、当該過酸化物は表面架橋工程において有機架橋剤とともに架橋反応を行うことになる。このように、過酸化物は重合工程において添加するだけでも構わない。
【０１００】
また、過酸化物は、例えば、重合工程終了後乾燥工程開始前、乾燥工程中、乾燥工程終了後、粉砕工程中およびその前後、分級工程中およびその前後、造粒およびその前後、その他輸送工程、中間の貯蔵工程（ホッパーなど）、表面架橋工程など、重合工程以降のいずれの時期に添加してもよい。表面架橋工程において過酸化物と有機架橋剤とが併存することができるならば、過酸化物が有機架橋剤とともに架橋反応を引き起こすため、ゲル強度が向上する。そのため、粒子状吸水剤の液拡散性、通液性を向上させることができ、残存モノマー含有量を低減させることができる。
【０１０１】
過酸化物の添加時期として特に好ましいのは、重合工程以降の工程で、乾燥工程終了後である。乾燥して得られた粒子状吸水性樹脂の表面近傍には特に残存モノマーが多く存在しているため、乾燥工程終了後に反応系に過酸化物を混合することにより、過酸化物と残存モノマーとの反応を効率的に行うことができる。それゆえ、乾燥工程終了後に反応系に過酸化物を混合することで、より大きな残存モノマー低減効果を得ることができるものと考えられる。
【０１０２】
表面架橋工程においては、さらに水が存在すると、過酸化物と吸水性樹脂との混合および、表面架橋剤と吸水性樹脂との混合が行われやすくなる。その結果、過酸化物と表面架橋剤との併用による表面架橋反応が確実に行われるため好ましい。水の使用量については前述のとおりである。
【０１０３】
このように、表面架橋工程において過酸化物と有機架橋剤とが併存することができるならば、本発明の効果を得ることができるが、本発明の製造方法では、表面架橋工程において過酸化物と有機架橋剤とを含む水溶液を吸水性樹脂粒子に添加することが特に好ましい。
【０１０４】
この場合は、過酸化物と有機架橋剤とを含む水溶液が吸水性樹脂粒子に添加されるので、過酸化物と有機架橋剤とが同時に表面架橋剤として作用する。なお、「表面架橋剤」とは、表面架橋を行いうる物質との意味である。上述のように、過酸化物と有機架橋剤とは、表面架橋工程において共存していれば通液性の向上や残存モノマー含有量の低減等を実現することができるため、過酸化物の添加時期と有機架橋剤の添加時期は必ずしも同時でなくてもよいが、表面架橋工程において過酸化物と有機架橋剤とを含む水溶液を吸水性樹脂に添加することによって、特に高い効果を得ることができる。
【０１０５】
通常、表面架橋工程においては、吸水性樹脂と表面架橋剤を混合した後、加熱処理を行うが、過酸化物または有機架橋剤の一方を先に添加すると、他方を添加するまでの間に先に添加した成分は吸水性樹脂のより内部へ浸透し、結果として得られた吸水性樹脂の表面近傍での架橋の割合が低下してしまうおそれがある。
【０１０６】
一方、過酸化物と有機架橋剤とを含む水溶液として添加する場合は、より表面近傍で両成分による架橋反応が起こるため、従来よりも強固な表面架橋層が形成され、ゲル強度が向上すると考えられる。
【０１０７】
ここで、表面架橋剤を水溶液とする場合、特に過酸化物が例えば過硫酸塩のような塩を有するものである場合には、有機架橋剤のみを表面架橋剤として用いる場合よりも表面架橋剤の塩濃度を向上させることができるので、吸水性樹脂粒子内部への表面架橋剤の浸透をさらに抑えることができる。そのため、過酸化物並びに有機架橋剤による架橋が吸水性樹脂のより表面近傍で集中的になされ、さらに強固な表面架橋層が形成されると考えられる。
【０１０８】
その結果、より吸水性樹脂の液拡散性、通液性を向上させることができ、残存モノマー含有量を低減させることができるものと考えられる。この場合、後述する水溶性多価金属塩を添加しなくても、実施例に示すように高い効果が得られることから、表面架橋工程において過酸化物と有機架橋剤とを含む水溶液を吸水性樹脂粒子に添加する方法は特に有効な方法であるということができる。
【０１０９】
一実施形態においては、本発明に係る製造方法は、重合工程以降、表面架橋工程を行う前、好ましくは乾燥工程後に過酸化物の水溶液を添加し、表面架橋工程において有機架橋剤の水溶液を添加することにより行われる。この場合は、過酸化物による架橋が粒子内部でも起こるため、表面架橋工程において過酸化物と有機架橋剤とを含む水溶液を吸水性樹脂に添加する方法と比べると、通液性の向上は見られるが、加圧下での吸収容量（ＡＡＰ）が若干低下する。
【０１１０】
この点からも、過酸化物による架橋が吸水性樹脂粒子のより表面近傍でなされることがより効果的であると言うことができる。なお、上記「重合工程以降」とは、重合工程を含む意であり、「表面架橋工程を行う前」とは、表面架橋工程を含まない意である。
【０１１１】
なお、乾燥工程後に過酸化物の水溶液を添加して得られる混合物の含水率は０．５％以上１０％未満であることが好ましい。含水率が０．５％未満の場合は均一な混合ができないおそれがあるため好ましくない。また、１０％以上の場合はダマの形成が多いなど、混合性、取り扱い性が低下するため好ましくない。
【０１１２】
ここで、乾燥工程後に過酸化物の水溶液を添加した後であって表面架橋工程前に加熱工程を含んでいてもよい。加熱温度は特に規定はないが、４０℃以上２００℃以下が好ましく、５０℃以上１５０℃以下が好ましい。上記構成によれば、前述の過酸化物の水溶液を添加して得られる混合物中の望ましくない凝集物を解砕しやすくするとともに、取り扱い性を改善することができる。
【０１１３】
表面架橋反応は、以上のように吸水性樹脂に有機架橋剤、過酸化物、水とを混合した後、加熱処理を行って遂行することが好ましい。加熱処理温度は、用いる表面架橋剤にもよるが、１３０℃以上３００℃以下が好ましく、１５０℃以上２５０℃以下がより好ましい。加熱処理温度が１３０℃未満の場合には、加圧下の吸収倍率や通液性等の吸収特性が十分に改善されない場合がある。加熱処理温度が３００℃を越える場合には、吸水性樹脂粒子の劣化を引き起こし、各種性能が低下する場合があり注意を要する。
【０１１４】
なお、加熱処理温度は熱媒温度で規定するが、マイクロ波など熱媒温度を規定できない場合、材料温度で規定する。加熱処理時間は、好ましくは１分以上２時間以下、より好ましくは５分以上１時間以下である。
【０１１５】
また、吸水性樹脂粒子と表面架橋剤とをより均一に混合するため、過酸化物以外の非架橋性の水溶性無機塩基類（好ましくは、アルカリ金属塩、アンモニウム塩、アルカリ金属水酸化物、および、アンモニアあるいはその水酸化物）や、非還元性アルカリ金属塩ｐＨ緩衝剤（好ましくは炭酸水素塩、リン酸二水素塩、リン酸水素塩等）、さらには界面活性剤を、吸水性樹脂粒子と表面架橋剤とを混合する際に共存させても良い。これらの使用量は、吸水性樹脂粒子の種類や粒径等にもよるが、吸水性樹脂粒子１００質量部に対して０．００５質量部以上１０質量部以下の範囲内が好ましく、０．０５質量部以上５質量部以下の範囲内がより好ましい。
【０１１６】
吸水性樹脂粒子と表面架橋剤とを混合する混合方法は特に限定されないが、たとえば吸水性樹脂粒子を親水性有機溶剤に浸漬し、必要に応じて水および／または親水性有機溶媒に溶解させた表面架橋剤を混合する方法、吸水性樹脂粒子に直接、水および／または親水性有機溶媒に溶解させた表面架橋剤を噴霧若しくは滴下して混合する方法等が例示できる。
【０１１７】
なお、表面架橋反応は、特許文献５に示されるように、表面架橋剤を使用せず、吸水性樹脂を加熱することによっても行うことは可能ではあるが、液拡散性、通液性、残存モノマー含有量等の特性が、有機架橋剤と過酸化物とを併用することによって大幅に向上することが本発明によって初めて見出された知見であることは言うまでもない。
【０１１８】
本発明の製造方法では、重合工程以降の工程において、さらに水溶性多価金属塩を混合することが好ましい。水溶性多価金属塩は、粒子状吸水剤の通液性を高める効果を有する。本発明において製造される粒子状吸水剤がおむつなどの衛生材料用の吸収体に利用されることを考えれば、粒子状吸水剤を着色せず、人体に対する毒性の低いものを選ぶのが好ましい。
【０１１９】
吸液時に水溶性多価金属塩の効果をより効率的に長時間持続させるために、常温の純水に５質量％以上の濃度で溶解し得る水溶性多価金属塩を選択することが好ましく、より好ましくは１０質量％以上、さらに好ましくは２０質量％以上溶解し得るものを選択して使用する。
【０１２０】
本発明で使用することができる水溶性多価金属塩としては、塩化アルミニウム、ポリ塩化アルミニウム、硫酸アルミニウム、硝酸アルミニウム、ビス硫酸カリウムアルミニウム、ビス硫酸ナトリウムアルミニウム、カリウムミョウバン、アンモニウムミョウバン、ナトリウムミョウバン、アルミン酸ナトリウム、塩化カルシウム、硝酸カルシウム、塩化マグネシウム、硫酸マグネシウム、硝酸マグネシウム、塩化亜鉛、硫酸亜鉛、硝酸亜鉛、塩化ジルコニウム、硫酸ジルコニウム、硝酸ジルコニウムなどを例示することができる。
【０１２１】
また、尿などの吸収液との溶解性の点からもこれらの結晶水を有する塩を使用するのが好ましい。好ましくはアルミニウム塩、カルシウム塩、マグネシウム塩、ジルコニウム塩であり、具体的には３価ないし４価の化合物、特にアルミニウム化合物、中でも、塩化アルミニウム、ポリ塩化アルミニウム、硫酸アルミニウム、硝酸アルミニウム、ビス硫酸カリウムアルミニウム、ビス硫酸ナトリウムアルミニウム、カリウムミョウバン、アンモニウムミョウバン、ナトリウムミョウバン、アルミン酸ナトリウムが好ましく、硫酸アルミニウムが特に好ましく、硫酸アルミニウム１８水塩、硫酸アルミニウム１４〜１８水塩などの含水結晶の粉末は最も好適に使用することができる。これらは１種のみ用いても良いし、２種以上を併用しても良い。
【０１２２】
本発明において水溶性多価金属塩は、水溶液として吸水性樹脂粒子と混合することが好ましい。混合する時期については、有機架橋剤、過酸化物と同時であってもよいし、別々であってもよい。この場合、多価金属イオン（例えば、アルミニウムイオン）が吸水性樹脂粒子の内部に浸透・拡散することを防ぐために、水溶液は、使用温度での飽和濃度に対して５０質量％以上の濃度が好ましく、より好ましくは６０質量％以上の濃度、さらに好ましくは７０質量％以上の濃度、さらに好ましくは８０質量％以上の濃度、特に好ましくは９０質量％以上の濃度である。もちろん、飽和濃度やスラリーで用いてもよい。
【０１２３】
本発明によって得られる粒子状吸水剤は、水溶性多価金属塩を粒子状吸水剤の主成分である吸水性樹脂１００質量部に対して０．００１質量部以上１０質量部以下含むことが好ましく、より好ましくは０．０１質量部以上５質量部以下、さらに好ましくは０．１質量部以上２質量部以下である。水溶性多価金属塩が０．００１質量部よりも少ないと目的とする通液性や耐ブロッキング性の向上が得られない点で好ましくない。また、水溶性多価金属塩が１０質量部よりも多い場合はＣＲＣやＡＡＰなどの吸収特性が劣るおそれがある。
【０１２４】
本発明で用いる吸水性樹脂粒子の粒径や粒径分布に特に制限は無いが、粒径が比較的小さく、小粒径成分の多い粒径分布のものを用いると、吸水速度、毛管吸収倍率などの吸水性能の向上が顕著であるので好ましい。
【０１２５】
なお、本発明の粒子状吸水剤の製造方法において使用する過酸化物の種類や量、熱処理温度等によっては、粒子が褐色ないしは黄色に着色する場合がある。そのような場合には着色防止剤を用いてもよい。着色防止剤としては、硫黄含有還元剤、アミノ多価カルボン酸またはその塩や、有機リン酸化合物またはその塩などのキレート剤、過酸化水素などを用いることができる。
【０１２６】
硫黄含有還元剤としては、亜硫酸ナトリウム、亜硫酸カリウム、亜硫酸カルシウム、亜硫酸アンモニウム、亜硫酸、亜硫酸水素ナトリウム、亜硫酸水素カリウム、亜硫酸水素アンモニウム、チオ硫酸ナトリウム、チオ硫酸カリウム、チオ硫酸アンモニウム、チオ硫酸マグネシウム、システイン、シスチン等があり、中でも亜硫酸塩、亜硫酸水素塩が好ましい。
【０１２７】
また、上記キレート剤としては、ＦｅおよびＣｕに対するイオン封鎖能やキレート能が高いキレート剤が好ましく、具体的にはＦｅイオンに対する安定度定数が１０以上のキレート剤、好ましくは２０以上のキレート剤、さらに好ましくはアミノ多価カルボン酸およびその塩、特に好ましくはカルボキシル基を３個以上有するアミノカルボン酸およびその塩が挙げられる。
【０１２８】
これら多価カルボン酸は、具体的には、ジエチレントリアミンペンタ酢酸、トリエチレンテトラアミンヘキサ酢酸、シクロヘキサン−１，２−ジアミンテトラ酢酸、Ｎ−ヒドロキシエチルエチレンジアミントリ酢酸、エチレングリコールジエチルエーテルジアミンテトラ酢酸、エチレンジアミンテトラプロピオン酢酸、Ｎ−アルキル−Ｎ´−カルボキシメチルアスパラギン酸、Ｎ−アルゲニル−Ｎ´−カルボキシメチルアスパラギン酸およびこれらのアルカリ金属塩、アルカリ土類金属塩、アンモニウム塩またはアミン塩が挙げられる。
【０１２９】
上記塩は完全中和でもよく、部分中和でもよく、混合物でもよい。中でも、ジエチレントリアミンペンタ酢酸、トリエチレンテトラアミンヘキサ酢酸、Ｎ−ヒドロキシエチルエチレンジアミントリ酢酸およびその塩が最も好ましい。
【０１３０】
また、有機リン酸化合物としては、エチリデンホスホン酸、１−ヒドロキシエチリデン−１，１−ジホスホン酸、アミノトリメチレンホスホン酸、エチレンジアミンテトラ（メチレンホスホン酸）、ジエチレントリアミンペンタ（メチレンホスホン酸）等を挙げることができるが、特に好ましくは１−ヒドロキシエチリデン−１，１−ジホスホン酸、エチレンジアミンテトラ（メチレンホスホン酸）、ジエチレントリアミンペンタ（メチレンホスホン酸）である。塩としてはナトリウム、カリウム等のアルカリ金属塩、アンモニウム塩、アミン塩を挙げることができる。
【０１３１】
これら着色防止剤は、それぞれ単独で使用しても、２種類以上を併用してもよい。これらの添加量としては吸水性樹脂１００質量部に対して０．０００１質量部以上１０質量部以下であることが好ましく、より好ましくは０．００１質量部以上５質量部以下である。添加量が０．０００１質量部未満では、期待する着色防止効果が得られず、１０質量部を超えると吸水性能が低下するため好ましくない。
【０１３２】
これら着色防止剤の添加方法としては特に制限はなく、重合時に添加しても、乾燥後の吸水性樹脂に添加しても、表面架橋工程で用いてもよい。
【０１３３】
＜吸水性樹脂粒子および粒子状吸水剤の粒度＞
本発明の製造方法では、吸水性樹脂粒子および粒子状吸水剤の粒径としては、好ましくは質量平均粒子径（Ｄ５０）が２００μｍ以上６００μｍ以下、粒度分布の対数標準偏差（σζ）が０．２０以上０．５５以下であり、より好ましくは質量平均粒子径が２５０μｍ以上５００μｍ以下、粒度分布の対数標準偏差が０．２３以上０．４５以下であり、さらに好ましくは質量平均粒子径が３００μｍ以上４２０μｍ以下、粒度分布の対数標準偏差が０．２５以上０．３５以下である。
【０１３４】
質量平均粒子径、粒度分布の対数標準偏差が上記範囲となる吸水性樹脂粒子および粒子状吸水剤は、粒度分布が通液性等の吸収特性を向上させるために好ましい範囲となる。
【０１３５】
また、本発明の製造方法では、吸水性樹脂粒子および粒子状吸水剤は、粒子径１５０μｍ未満の粒子の割合や、８５０μｍ以上の粒子の割合が全体の０質量％以上５質量％以下、好ましくは０質量％以上３質量％以下、さらに好ましくは０質量％以上１質量％以下であることが好ましい。粒子径１５０μｍ未満の粒子の割合が５質量％を超えると通液性が低下する点で好ましくない。粒子径１５０μｍ未満の粒子の割合が全体の５質量％以下、である吸水性樹脂粒子および粒子状吸水剤は、吸収特性を低下させる要因となる微粉の量が少ない。
【０１３６】
本発明の製造方法では、吸水性樹脂粒子および粒子状吸水剤が前記の粒度分布に調整されることで、通液性を始めとする吸収特性に優れた粒子状吸水剤を得ることができる。このような粒度分布を有する吸水性樹脂粒子は、水溶液重合で得られた吸水性樹脂（粒子）を粉砕すること、あるいはこれらを篩に掛けて粒度を調整することによって好ましく得ることができる。
【０１３７】
＜粒子状吸水剤の物性＞
本発明では前記粒子径の粒子状吸水剤が好ましく、また、下記のＳＦＣ，ＣＲＣ，ＡＡＰ，残存モノマーを有することが好ましい。さらに、表面の残存モノマーが少ないという特徴を有する。
【０１３８】
本発明者は、残存モノマーの低減はコストアップにつながるという問題点、含水率の低減と残存モノマーの低減との両立が困難であるという問題点、高物性（特に高ＳＦＣ）と低残存モノマーの両立が困難であるという問題点、などの従来の問題点に加えて、実使用形態における残存モノマー量が少ない吸水性樹脂の提供という新たな課題に取り組んだ。
【０１３９】
その結果、表面残存モノマー率という新規なパラメータが、オムツ等の衛生材料での実使用形態における吸水性樹脂の残存モノマー量を忠実に表現できることを見出した。また、表面残存モノマー率を一定範囲以下の値となるように制御した上で、残存モノマー量低減とは相反する傾向にある物性（特にＳＦＣ）を一定以上に高めた吸水性樹脂を用いることによって、初めて高物性と残存モノマー低減とを両立可能な衛生材料を得ることができることを見出し、本発明に係る新規な粒子状吸水剤を完成した。
【０１４０】
すなわち、本発明に係る粒子状吸水剤の製造方法を製造方法の一例とする本発明の粒子状吸水剤は、アクリル酸および／またはその塩から選ばれる単量体７０モル％以上１００モル％以下を繰り返し単位とする吸水性樹脂粒子をカルボキシル基と反応しうる有機架橋剤の存在下で表面架橋した粒子状吸水剤であって、（ｉ）下記の式１で算出される表面残存モノマー率が０％より大きく５％以下、（ｉｉ）食塩水流れ誘導性（ＳＦＣ）が４０（×１０−７・ｃｍ３・ｓ・ｇ−１）以上、（ｉｉｉ）含水率が５％未満、を満たす粒子状吸水剤という新規な粒子状吸水剤であって、オムツ、特に高濃度オムツ等の衛生材料における実使用に好適な粒子状吸水剤である。上述のように、式１は以下のように表される。
【０１４１】
表面残存モノマー率（％）＝表面残存モノマー量（ｐｐｍ）／残存モノマー量（ｐｐｍ）×１００・・・式１
以下、本発明の粒子状吸水剤について説明する。
【０１４２】
本発明で得られる粒子状吸水剤は、加圧下吸収量（ＡＡＰ）が２０ｇ／ｇ以上であることが好ましく、２２ｇ／ｇ以上であることがさらに好ましく、２４ｇ／ｇ以上であることがより好ましく、２６ｇ／ｇ以上であることが特に好ましい。上限は３０ｇ／ｇである。
【０１４３】
本発明で得られる粒子状吸水剤は、前記粒度を有することが好ましく、さらに遠心分離機保持容量（ＣＲＣ）が、好ましくは１０（ｇ／ｇ）以上であり、より好ましくは２０（ｇ／ｇ）以上であり、さらに好ましくは２５（ｇ／ｇ）以上である。上限値は、特に限定されないが、好ましくは５０（ｇ／ｇ）以下であり、より好ましくは４５（ｇ／ｇ）以下であり、さらに好ましくは４０（ｇ／ｇ）以下である。遠心分離機保持容量（ＣＲＣ）が１０（ｇ／ｇ）未満の場合、吸収量が少なすぎ、オムツ等の衛生材料の使用に適さない。また、遠心分離機保持容量（ＣＲＣ）が５０（ｇ／ｇ）よりも大きい場合、通液性に優れる吸水剤を得ることができなくなるおそれがある。
【０１４４】
本発明で得られる粒子状吸水剤は、食塩水流れ誘導性（ＳＦＣ）が、好ましくは３０（×１０−７・ｃｍ３・ｓ・ｇ−１）以上であり、以下、４０（×１０−７・ｃｍ３・ｓ・ｇ−１）以上、５０（×１０−７・ｃｍ３・ｓ・ｇ−１）以上、８０（×１０−７・ｃｍ３・ｓ・ｇ−１）以上、１００（×１０−７・ｃｍ３・ｓ・ｇ−１）以上、、１２０（×１０−７・ｃｍ３・ｓ・ｇ−１）以上、１５０（×１０−７・ｃｍ３・ｓ・ｇ−１）以上、の順に、後者ほど好ましい。
【０１４５】
上限値は特に限定されないが、通常、好ましくは１０００（×１０−７・ｃｍ３・ｓ・ｇ−１）以下であり、より好ましくは５００（×１０−７・ｃｍ３・ｓ・ｇ−１）以下であり、さらに好ましくは３００（×１０−７・ｃｍ３・ｓ・ｇ−１）以下である。食塩水流れ誘導性（ＳＦＣ）が３０（×１０−７・ｃｍ３・ｓ・ｇ−１）未満の場合、オムツのコア中での吸水性樹脂粒子の濃度が３０質量％以上、より具体的には５０質量％以上の場合において、尿の吸収速度が遅くなり、漏れを引き起こす恐れがある。
【０１４６】
本発明で得られる粒子状吸水剤は、残存モノマーが０ｐｐｍ以上５００ｐｐｍ以下であることが好ましく、０ｐｐｍ以上３００ｐｐｍ以下であることがさらに好ましく、０ｐｐｍ以上２００ｐｐｍ以下であることが特に好ましい。
【０１４７】
ここで、残存モノマーの量としては、安全面の観点からはより少ないことが好ましいが、残存モノマー量を低レベルにするためには、過酸化物の使用量を多くすることなどの方法が必要である。しかしながら、過酸化物の使用量が多すぎると、粒子状吸水剤の劣化を引き起こし、例えば水可溶分の増加等のように、物性の低下が見られるおそれがある。また、過酸化物の使用量が多すぎると、粒子状吸水剤が褐色ないしは黄色に着色するため、粒子状吸水剤の含有量が高い衛生材料には適さないおそれがある。
【０１４８】
よって、残存モノマー量としては、通常１５０ｐｐｍ以上３００ｐｐｍ以下といった少ないレベルであれば、上記の問題となるような物性の低下を伴わないため、好適に使用することができる。
【０１４９】
本発明で得られる粒子状吸水剤は、含水率が０％以上５％未満であることが好ましく、より好ましくは０％以上３％未満であり、さらに好ましくは０％以上２％未満である。含水率が５％以上の場合、粒子状吸水剤における単位重量当たりの吸収量が低下するため、粒子状吸水剤の含有量が高い衛生材料には適さないおそれがある。
【０１５０】
本発明で得られる粒子状吸水剤は、表面残存モノマー率が０％より大きく５％以下であることが好ましく、より好ましくは０％より大きく４．５％以下であり、さらに好ましくは０％より大きく４％以下である。表面残存モノマー率が５％を超える場合、吸液時に粒子状吸水剤表面から残存モノマーが溶出し易く、粒子状吸水剤の含有量が高い衛生材料には安全面からも適さないおそれがある。
【０１５１】
また、表面残存モノマー率が０％である場合には、使用する過酸化物の量が多く不経済であるばかりか、粒子状吸水剤の劣化を引き起こし、例えば水可溶分の増加等のように、物性の低下が見られる点で好ましくない。また、このような場合には、粒子状吸水剤が褐色ないしは黄色に着色するため、粒子状吸水剤の含有量が高い衛生材料には適さないおそれがある。
【０１５２】
なお、本明細書において、「残存モノマー」とは、吸水性樹脂粒子または粒子状吸水剤に含まれる未反応の単量体の量をいう。「表面残存モノマー率」については、実施例にて後述する。
【０１５３】
＜その他添加剤＞
また、本発明によって得られた粒子状吸水剤は、有機酸（塩）と混合したものであってもよい。
【０１５４】
有機酸（塩）としては、例えば、アニス酸、安息香酸、ギ酸、吉草酸、クエン酸、グリオキシル酸、グリコール酸、グルタル酸、コハク酸、酒石酸、乳酸、フマル酸、プロピオン酸、３−ヒドロキシプロピオン酸、マロン酸、イミジノ酢酸、リンゴ酸、イセチオン酸、アジピン酸、シュウ酸、サリチル酸、グルコン酸、ソルビン酸、ｐ−オキシ安息香酸、およびこれらのナトリウムやカリウム等のアルカリ金属塩やアンモニウム塩が挙げられる。中でも好ましくは、グリコール酸、酒石酸、乳酸、３−ヒドロキシプロピオン酸、リンゴ酸、サリチル酸、グルコン酸等のヒドロキシカルボン酸、およびこれらのアルカリ金属塩やアンモニウム塩である。これらは１種のみを用いても良いし、２種以上を併用しても良い。
【０１５５】
但し、吸水性樹脂の原料として用いられ、その重合の過程において吸水性樹脂中に残存するアクリル酸やその他のアクリル酸由来の他の反応副生成物は除く。
【０１５６】
本発明によって得られた粒子状吸水剤を有機酸（塩）と混合することにより、多価金属イオン（例えば、アルミニウムイオン）が粒子状吸水剤の内部に浸透することが抑制され、粒子表面に均一に拡散されるため、通液性が大きく向上する。
【０１５７】
また、有機酸（塩）を用いることにより、従来のように金属成分が粒子状吸水剤表面に面状に不均一に付着してしまう問題が解消でき、金属成分が粒子状吸水剤表面近傍全体に細かい点状で均一に付着（局在）できるという効果を発揮できる。
【０１５８】
本発明において有機酸（塩）は、そのまま粒子状吸水剤と混合してもよいが、水溶性多価金属塩とともに混合することが好ましく、有機酸（塩）と水溶性多価金属塩を共に水溶液として混合することがより好ましく、有機酸（塩）と水溶性多価金属塩を共通の水溶液として混合することが特に好ましい。水溶性多価金属塩は、粒子状吸水剤の通液性を高める効果を有する。水溶性多価金属塩と有機酸（塩）の均一溶液を得るためには、有機酸塩を用いることが好ましい。水溶性多価金属塩としては、（２．過酸化物と有機架橋剤との併用）の項で述べたものを用いることができる。
【０１５９】
有機酸（塩）を混合した粒子状吸水剤は、有機酸（塩）を粒子状吸水剤１００質量部に対して０．１ｐｐｍ以上１０質量部以下を含むことが好ましく、より好ましくは０．０００１質量部以上５質量部以下、０．００１質量部以上１質量部以下である。有機酸（塩）が０．１ｐｐｍよりも少ないと、粒子状吸水剤内部への金属成分の浸透を抑制できず、また通液性の向上も得られない点で好ましくない。また、有機酸（塩）が１０質量部よりも多い場合はＣＲＣやＡＡＰなどの吸収特性が劣るおそれがある。
【０１６０】
また、有機酸（塩）と水溶性多価金属塩は前述の表面架橋工程において同時に用いても良いが、高温下で各種鋼材への腐食性を有するような水溶性多価金属塩の使用時や、水溶性多価金属塩の吸水性樹脂内部への浸透のし易さなどの観点から、表面架橋された粒子状吸水剤に添加するのが特に好ましい。
【０１６１】
粒子状吸水剤に有機酸（塩）と水溶性多価金属塩とを混合する場合は、親水性有機溶媒をも混合することが好ましい。より好ましくは、有機酸（塩）と水溶性多価金属塩とを含む共通の水溶液に親水性有機溶媒が含まれる形態である。親水性有機溶媒を用いることにより、水溶性多価金属塩をさらに均一に粒子状吸水剤に混合することが可能となる。
【０１６２】
親水性有機溶媒としては、前述の表面架橋処理で併用してもよい親水性有機溶媒が挙げられる。
【０１６３】
＜混合装置＞
なお、本発明の製造方法において、反応系に過酸化物、有機性架橋剤、水、多価金属塩、親水性有機溶媒等を添加し、その後混合する装置としては、例えば、円筒型混合機、スクリュー型混合機、スクリュー型押出機、タービュライザー、ナウター型混合機、Ｖ型混合機、リボン型混合機、双腕型ニーダー、流動式混合機、気流型混合機、回転円盤型混合機、ロールミキサー、転動式混合機、レディゲミキサーなどを挙げることができる。
【０１６４】
混合方法としては、バッチ式、連続式、その併用のいずれも採用できるが、工業的生産の観点から連続混合がより好ましい。混合の際の回転数は特に制限はないが、吸水性樹脂がダメージを受けない程度の回転数が好ましい。具体的には１ｒｐｍ以上３０００ｒｐｍ以下の範囲が好ましく、より好ましくは２ｒｐｍ以上５００ｒｐｍ以下、さらに好ましくは５ｒｐｍ以上３００ｒｐｍ以下である。３０００ｒｐｍを超えると吸水性樹脂の粉化が生じ、吸水特性が低下する点で好ましくない。また１ｒｐｍを下回ると混合性が十分でなく、目的とする通液性や耐ブロッキング性の向上効果が得られない。
【０１６５】
＜吸収体＞
本発明によって得られる粒子状吸水剤は、適当な素材と組み合わせることにより、たとえば、衛生材料の吸収層として好適な吸水体とすることができる。以下、吸水体について説明する。
【０１６６】
吸水体とは、血液や体液、尿などを吸収する、紙おむつ、生理用ナプキン、失禁パッド、医療用パッド等の衛生材料に用いられる、粒子状吸水剤とその他の素材からなる成形された組成物のことであり、用いられる素材の例としては、例えば、セルロース繊維が挙げられる。セルロース繊維の具体例としては、木材からのメカニカルパルプ、ケミカルパルプ、セミケミカルパルプ、溶解パルプ等の木材パルプ繊維、レーヨン、アセテート等の人工セルロース繊維等を例示できる。好ましいセルロース繊維は木材パルプ繊維である。これらセルロース繊維はナイロン、ポリエステル等の合成繊維を一部含有していてもよい。
【０１６７】
本発明によって得られる粒子状吸水剤を吸水体の一部として使用する際には、吸水体中に含まれる本発明によって得られる粒子状吸水剤の質量が、２０質量％以上１００質量％以下、４０質量％以上１００質量％以下、５０質量％以上１００質量％以下、７０質量％以上１００質量％以下の範囲で後者ほど好ましい。上記質量が、２０質量％未満になると、十分な効果が得られなくなるおそれがある。
【０１６８】
本発明によって得られる粒子状吸水剤とセルロース繊維から吸水体を得るには、たとえば、セルロース繊維からなる紙やマットに吸水剤を散布し、必要によりこれらで挟持する方法、セルロース繊維と粒子状吸水剤を均一にブレンドする方法、など吸水体を得るための公知の手段を適宜選択できる。
【０１６９】
好ましくは、粒子状吸水剤とセルロース繊維を乾式混合した後、圧縮する方法である。この方法により、セルロース繊維からの吸水剤の脱落を著しく抑えることが可能である。圧縮は加熱下に行うことが好ましく、その温度範囲は、たとえば５０〜２００℃である。また、吸水体を得るために、特表平９−５０９５９１号公報や特開平９−２９００００号公報に記載されている方法も好ましく用いられる。
【０１７０】
本発明によって得られる粒子状吸水剤は、液拡散性、通液性に優れ、残存モノマーの含有量が少ないため、当該粒子状吸水剤を用いることにより、優れた吸水特性を有し、かつ安全性に優れた吸水体を得ることができる。
【０１７１】
本発明によって得られる粒子状吸水剤は、優れた吸水特性を有しているため、種々の用途の吸水保水剤として使用できる。例えば、紙おむつ、生理用ナプキン、失禁パッド、医療用パッド等の吸収物品用吸水保水剤；水苔代替、土壌改質改良剤、保水剤、農薬効力持続剤等の農園芸用保水剤；内装壁材用結露防止剤、セメント添加剤等の建築用保水剤；リリースコントロール剤、保冷剤、使い捨てカイロ、汚泥凝固剤、食品用鮮度保持剤、イオン交換カラム材料、スラッジまたはオイルの脱水剤、乾燥剤、湿度調整材料等で使用できる。また、本発明によって得られる粒子状吸水剤は、紙おむつ、生理用ナプキンなどの、糞、尿または血液の吸収用衛生材料に特に好適に用いられる。
【０１７２】
本発明によって得られる粒子状吸水剤は、液拡散性、通液性に優れ、残存モノマーの含有量が少ないため、薄型の吸収用衛生材料の製造に特に適している。すなわち、従来は薄型の吸収用衛生材料を製造する場合は、親水性繊維を少なくし、吸水性樹脂を多く使用することにより、衛生材料中の吸水性樹脂の濃度を増加させる方法がとられていたが、それゆえに吸水性樹脂中に含まれる残存モノマー等に由来する肌への影響（肌荒れ）が顕著となるという問題があった。本発明によって得られる粒子状吸水剤を用いることにより、高い吸水特性を有し、かつ安全性の高い薄型吸収用衛生材料を得ることができる。
【０１７３】
吸水体は、紙おむつ、生理用ナプキン、失禁パッド、医療用パッド等の衛生材料に用いられる場合、（ａ）着用者の体に隣接して配置される液体透過性のトップシート、（ｂ）着用者の身体から遠くに、着用者の衣類に隣接して配置される、液体に対して不透過性のバックシート、および（ｃ）トップシートとバックシートの間に配置された吸水体、を含んでなる構成で使用されることが好ましい。吸水体は二層以上であっても良いし、パルプ層などとともに用いても良い。
【０１７４】
なお、本発明は以上説示した各構成に限定されるものではなく、特許請求の範囲に示した範囲内で種々の変更が可能であり、異なる実施形態にそれぞれ開示された技術的手段を適宜組み合わせて得られる実施形態についても本発明の技術的範囲に含まれる。
【実施例】
【０１７５】
以下に、実施例によって本発明をより具体的に説明するが、本発明はこれらに限定されるものではない。以下では、便宜上、「質量部」を単に「部」と、「リットル」を単に「Ｌ」と記すことがある。また、「質量％」を「ｗｔ％」と記すことがある。
【０１７６】
吸水性樹脂粒子または粒子状吸水剤の諸性能は、以下の方法で測定した。特に記載が無い限り下記の測定は室温（２０〜２５℃）、湿度５０ＲＨ％の条件下で行われたものとする。
【０１７７】
なお、衛生材料などの最終製品として使用された吸水性樹脂組成物の場合は、吸水性樹脂組成物は吸湿しているので、適宜、吸水性樹脂組成物を最終製品から分離して減圧低温乾燥後（例えば、１ｍｍＨｇ以下、６０℃で１２時間）に測定すればよい。また、本発明の実施例および比較例において使用された吸水性樹脂組成物の含水率はすべて８質量％以下であった。
【０１７８】
＜遠心分離機保持容量（ＣＲＣ）＞
遠心分離機保持容量（ＣＲＣ）は０．９０質量％食塩水（生理食塩水）に対する無加圧下で３０分の吸収倍率を示す。なお、ＣＲＣは、無加圧下吸収倍率と称されることもある。
【０１７９】
吸水性樹脂粒子または粒子状吸水剤０．２００ｇを不織布製（南国パルプ工業（株）製、商品名：ヒートロンペーパー、型式：ＧＳＰ−２２）の袋（８５ｍｍ×６０ｍｍ）に均一に入れてヒートシールした後、室温で大過剰（通常５００ｍｌ程度）の０．９０質量％食塩水（塩化ナトリウム水溶液）中に浸漬した。３０分後に袋を引き上げ、遠心分離機（株式会社コクサン社製、遠心機：型式Ｈ−１２２）を用いてｅｄａｎａ  ＡＢＳＯＲＢＥＮＣＹ  ＩＩ  ４４１．１−９９に記載の遠心力（２５０Ｇ）で３分間水切りを行った後、袋の質量Ｗ１（ｇ）を測定した。また、同様の操作を吸水性樹脂粒子または吸水性樹脂組成物を用いずに行い、その時の質量Ｗ０（ｇ）を測定した。そして、これらＷ１、Ｗ０から、次式に従って遠心分離機保持容量（ＣＲＣ）（ｇ／ｇ）を算出した。
【０１８０】
遠心分離機保持容量（ＣＲＣ）（ｇ／ｇ）
＝（Ｗ１（ｇ）−Ｗ０（ｇ））／（吸水性樹脂粒子または吸水剤の質量（ｇ））−１
＜圧力に対する吸収力（ＡＡＰ）＞
圧力に対する吸収力（ＡＡＰ）は０．９０質量％食塩水に対する４．８３ｋＰａで６０分の吸収倍率を示す。なお、ＡＡＰは、４．８３ｋＰａでの加圧下吸収倍率と称されることもある。
【０１８１】
図１に示す装置を用い、内径６０ｍｍのプラスチックの支持円筒１００の底に、ステンレス製４００メッシュの金網１０１（目の大きさ３８μｍ）を融着させ、室温（２０〜２５℃）、湿度５０ＲＨ％の条件下で、該網上に吸水性樹脂粒子または粒子状吸水剤０．９００ｇを均一に散布し、その上に、吸水性樹脂粒子または粒子状吸水剤に対して４．８３ｋＰａ（０．７ｐｓｉ）の荷重を均一に加えることができるよう調整された、外径が６０ｍｍよりわずかに小さく支持円筒との隙間が生じず、かつ上下の動きが妨げられないピストン１０３と荷重１０４とをこの順に載置し、この測定装置一式の質量Ｗａ（ｇ）を測定した。
【０１８２】
直径１５０ｍｍのペトリ皿１０５の内側に直径９０ｍｍのガラスフィルター１０６（株式会社相互理化学硝子製作所社製、細孔直径：１００〜１２０μｍ）を置き、０．９０質量％食塩水１０８（２０〜２５℃）をガラスフィルターの上面と同じレベルになるように加えた。その上に、直径９０ｍｍの濾紙１０７（ＡＤＶＡＮＴＥＣ東洋株式会社、品名：（ＪＩＳ  Ｐ  ３８０１、Ｎｏ．２）、厚さ０．２６ｍｍ、保留粒子径５μｍ）を１枚載せ、表面が全て濡れるようにし、かつ過剰の液を除いた。
【０１８３】
上記測定装置一式を前記湿った濾紙上に載せ、液を荷重下で吸収させた。１時間後、測定装置一式を持ち上げ、その質量Ｗｂ（ｇ）を測定した。そして、Ｗａ、Ｗｂから、下記の式に従って圧力に対する吸収力（ＡＡＰ）（ｇ／ｇ）を算出した。
【０１８４】
圧力に対する吸収力（ＡＡＰ）
＝（Ｗｂ（ｇ）−Ｗａ（ｇ））／（吸水性樹脂粒子または吸水剤の質量（０．９００ｇ））
＜食塩水流れ誘導性（ＳＦＣ）＞
食塩水流れ誘導性（ＳＦＣ）は吸水性樹脂粒子または粒子状吸水剤の膨潤時の液透過性を示す値である。ＳＦＣの値が大きいほど高い液透過性を有することを示している。
【０１８５】
特表平９−５０９５９１号公報記載の食塩水流れ誘導性（ＳＦＣ）試験に準じて行った。
【０１８６】
図２に示す装置を用い、容器４０に均一に入れた吸水性樹脂粒子または粒子状吸水剤（０．９００ｇ）を人工尿（１）中で０．３ｐｓｉ（２．０７ｋＰａ）の加圧下、６０分間膨潤させ、ゲル４４のゲル層の高さを記録し、次に０．３ｐｓｉ（２．０７ｋＰａ）の加圧下、０．６９質量％食塩水３３を、一定の静水圧でタンク３１から膨潤したゲル層を通液させた。このＳＦＣ試験は室温（２０〜２５℃）で行った。コンピューターと天秤を用い、時間の関数として２０秒間隔でゲル層を通過する液体量を１０分間記録した。
【０１８７】
膨潤したゲル４４（の主に粒子間）を通過する流速Ｆｓ（Ｔ）は増加質量（ｇ）を増加時間（ｓ）で割ることによりｇ／ｓの単位で決定した。一定の静水圧と安定した流速が得られた時間をＴｓとし、Ｔｓと１０分間の間に得たデータだけを流速計算に使用して、Ｔｓと１０分間の間に得た流速を使用してＦｓ（Ｔ＝０）の値、つまりゲル層を通る最初の流速を計算した。Ｆｓ（Ｔ＝０）はＦｓ（Ｔ）対時間の最小２乗法の結果をＴ＝０に外挿することにより計算した。
【０１８８】
食塩水流れ誘導性（ＳＦＣ）
＝（Ｆｓ（ｔ＝０）×Ｌ０）／（ρ×Ａ×ΔＰ）
＝（Ｆｓ（ｔ＝０）×Ｌ０）／１３９５０６
ここで、
Ｆｓ（ｔ＝０）：ｇ／ｓで表した流速
Ｌ０：ｃｍで表したゲル層の高さ
ρ：ＮａＣｌ溶液の密度（１．００３ｇ／ｃｍ３）
Ａ：セル４１中のゲル層上側の面積（２８．２７ｃｍ２）
ΔＰ：ゲル層にかかる静水圧（４９２０ｄｙｎｅ／ｃｍ２）
およびＳＦＣ値の単位は（１０−７・ｃｍ３・ｓ・ｇ−１）である。
【０１８９】
図２に示す装置としては、タンク３１には、ガラス管３２が挿入されており、ガラス管３２の下端は、０．６９質量％食塩水３３をセル４１中の膨潤ゲル４４の底部から、５ｃｍ上の高さに維持できるように配置した。タンク３１中の０．６９質量％食塩水３３は、コック付きＬ字管３４を通じてセル４１へ供給された。セル４１の下には、通過した液を補集する容器４８が配置されており、補集容器４８は上皿天秤４９の上に設置されていた。セル４１の内径は６ｃｍであり、下部の底面にはＮｏ．４００ステンレス製金網（目開き３８μｍ）４２が設置されていた。ピストン４６の下部には液が通過するのに十分な穴４７があり、底部には吸水性樹脂粒子または吸水剤あるいはその膨潤ゲルが、穴４７へ入り込まないように透過性の良いガラスフィルター４５が取り付けてあった。セル４１は、セルを乗せるための台の上に置かれ、セルと接する台の面は、液の透過を妨げないステンレス製の金網４３の上に設置した。
【０１９０】
人工尿（１）は、塩化カルシウムの２水和物０．２５ｇ、塩化カリウム２．０ｇ、塩化マグネシウムの６水和物０．５０ｇ、硫酸ナトリウム２．０ｇ、りん酸２水素アンモニウム０．８５ｇ、りん酸水素２アンモニウム０．１５ｇ、および、純水９９４．２５ｇを加えたものを用いた。
【０１９１】
＜質量平均粒子径（Ｄ５０）および粒度分布の対数標準偏差（σζ）＞
吸水性樹脂粒子または粒子状吸水剤を目開き８５０μｍ、７１０μｍ、６００μｍ、５００μｍ、３００μｍ、１５０μｍ、４５μｍなどのＪＩＳ標準ふるいで篩い分けし、残留百分率Ｒを対数確率紙にプロットした。なお、篩は必要により適宜追加すればよい。これにより、Ｒ＝５０質量％に相当する粒子径を質量平均粒子径（Ｄ５０）として読み取った。また、粒度分布の対数標準偏差（σζ）は下記の式で表され、σζの値が小さいほど粒度分布が狭いことを意味する。
【０１９２】
σζ＝０．５×ｌｎ（Ｘ２／Ｘ１）
（Ｘ１はＲ＝８４．１％、Ｘ２はＲ＝１５．９％の時のそれぞれの粒子径）
質量平均粒子径（Ｄ５０）および粒度分布の対数標準偏差（σζ）を測定する際の分級方法は、吸水性樹脂粒子または粒子状吸水剤１０．０ｇを、室温（２０〜２５℃）、湿度５０ＲＨ％の条件下で、目開き８５０μｍ、７１０μｍ、６００μｍ、５００μｍ、３００μｍ、１５０μｍ、４５μｍのＪＩＳ標準ふるい（ＴＨＥ  ＩＩＤＡ  ＴＥＳＴＩＮＧ  ＳＩＥＶＥ：径８ｃｍ）に仕込み、振動分級器（ＩＩＤＡ  ＳＩＥＶＥ  ＳＨＡＫＥＲ、ＴＹＰＥ：ＥＳ−６５型、ＳＥＲ．Ｎｏ．０５０１）により、５分間、分級を行った。
【０１９３】
＜水可溶分（水可溶成分）量＞
２５０ｍｌ容量の蓋付きプラスチック容器に０．９０質量％食塩水１８４．３ｇをはかり取り、その水溶液中に吸水性樹脂粒子または粒子状吸水剤１．００ｇを加え、１６時間スターラーを回転させ攪拌することにより、樹脂中の可溶分を抽出した。この抽出液を濾紙１枚（ＡＤＶＡＮＴＥＣ東洋株式会社、品名：（ＪＩＳ  Ｐ  ３８０１、Ｎｏ．２）、厚さ０．２６ｍｍ、保留粒子径５μｍ）を用いて濾過することにより得られた濾液の５０．０ｇを測り取り測定溶液とした。
【０１９４】
はじめに０．９０質量％食塩水だけを、まず、０．１ＮのＮａＯＨ水溶液でｐＨ１０まで滴定を行い、その後、０．１ＮのＨＣｌ水溶液でｐＨ２．７まで滴定して空滴定量（［ｂＮａＯＨ］ｍｌ、［ｂＨＣｌ］ｍｌ）を得た。
【０１９５】
同様の滴定操作を測定溶液についても行うことにより滴定量（［ＮａＯＨ］ｍｌ、［ＨＣｌ］ｍｌ）を求めた。
【０１９６】
例えば既知量のアクリル酸とそのナトリウム塩からなる吸水性樹脂粒子または粒子状吸水剤の場合、そのモノマーの平均分子量と上記操作により得られた滴定量をもとに、吸水性樹脂粒子または粒子状吸水剤中の可溶分量を以下の計算式により算出することができる。未知量の場合は滴定により求めた中和率を用いてモノマーの平均分子量を算出する。
【０１９７】
可溶分（質量％）＝０．１×（平均分子量）×１８４．３×１００×（［ＨＣｌ］−［ｂＨＣｌ］）／１０００／１．０／５０．０
中和率（ｍｏｌ％）＝（１−（［ＮａＯＨ］−［ｂＮａＯＨ］）／（［ＨＣｌ］−［ｂＨＣｌ］））×１００
＜残存モノマー量（ｐｐｍ）＞
吸水性樹脂粒子または粒子状吸水剤１．００ｇを０．９０質量％食塩水１８４．３ｇに分散させ、長さ２５ｍｍの攪拌子を用い、マグネティックスターラーで１６時間攪拌（回転数４００〜５００ｒｐｍ）して残存モノマーを抽出した。その後、膨潤ゲルを（トーヨー濾紙（株）製、Ｎｏ．２、ＪＩＳ  Ｐ  ３８０１で規定された保留粒子径５μｍ）を用いて濾過し、この濾液をＨＰＬＣサンプル前処理用フィルタークロマトディスク２５Ａ（倉敷紡績株式会社製、水系タイプ、ポアサイズ０．４５μｍ）でさらに濾過して、残存モノマー測定サンプルとした。
【０１９８】
この残存モノマー測定サンプルを、高速液体クロマトグラフィー（ＨＰＬＣ）で分析した。既知の濃度を示すモノマー標準液を分析して得た検量線を外部標準となし、吸水性樹脂粒子または粒子状吸水剤の０．９０質量％食塩水に対する希釈倍率を考慮して、吸水性樹脂粒子または粒子状吸水剤の残存モノマー量を定量した。ＨＰＬＣの測定条件は、次の通りである。
【０１９９】
キャリア液：りん酸（８５質量％、和光純薬工業株式会社製、試薬特級）３ｍｌを、超純水（比抵抗１５ＭΩ・ｃｍ以上）１０００ｍｌで希釈したりん酸水溶液
キャリアスピード：０．７ｍｌ／ｍｉｎ．
カラム：ＳＨＯＤＥＸ  ＲＳｐａｋ  ＤＭ−６１４（昭和電工株式会社）
カラム温度：２３±２℃
波長：ＵＶ２０５ｎｍ
＜ペイントシェーカーテスト＞
ペイントシェーカーテスト（ＰＳ）とは、直径６ｃｍ、高さ１１ｃｍのガラス製容器に、直径６ｍｍのガラスビーズ１０ｇ、吸水性樹脂粒子または粒子状吸水剤３０ｇを入れてペイントシェーカー（東洋製機製作所  製品Ｎｏ．４８８）に取り付け、８００ｃｙｃｌｅ／ｍｉｎ（ＣＰＭ）で振盪するものであり、装置詳細は特開平９−２３５３７８号公報に開示されている。
【０２００】
振盪時間を３０分間としたものをペイントシェーカーテスト１、１０分間としたものをペイントシェーカーテスト２とする。
【０２０１】
浸透後、目開き２ｍｍのＪＩＳ標準篩でガラスビーズを除去し、ダメージを与えられた吸水性樹脂粒子または粒子状吸水剤が得られる。
【０２０２】
＜含水率＞
吸水性樹脂粒子または粒子状吸水剤１．００ｇを底面の直径が約５０ｍｍのアルミカップに計り取り、吸水性樹脂粒子または粒子状吸水剤、およびアルミカップの総質量Ｗ２（ｇ）を測定した。その後、雰囲気温度１８０℃のオーブン中に３時間静置して乾燥した。３時間後、オーブンから取り出した吸水性樹脂粒子または粒子状吸水剤、およびアルミカップをデシケーターで十分に室温まで冷却した後、乾燥後の吸水性樹脂粒子または粒子状吸水剤、およびアルミカップの総質量Ｗ３（ｇ）を求め、次式に従って含水率を求めた。
【０２０３】
含水率（質量％）＝（Ｗ２−Ｗ３）／（吸水性樹脂粒子または粒子状吸水剤の質量（ｇ））×１００
＜表面残存モノマー率（ＳＲＭＲ）＞
スクリュー管（マルエム社製、型番Ｎｏ．７（外径３５ｍｍ×高さ７８ｍｍ×口内径２０ｍｍ））中で、粒子状吸水剤１．００ｇをメタノール（高速液体クロマトグラフ用、キシダ化学株式会社）／２Ｎ塩酸＝９７．５／２．５からなる混合溶媒１０．０ｇに分散させ、長さ２５ｍｍの攪拌子を用い、マグネティックスターラーで１時間攪拌（回転数：２５０ｒｐｍ）して粒子表面の残存モノマーを抽出した。
【０２０４】
その後、上澄み液をＨＰＬＣサンプル前処理用フィルタークロマトディスク２５Ａ（倉敷紡績株式会社製、水系タイプ、ポアサイズ０．４５μｍ）で濾過し、濾液を得た。この濾液をキャリア液（リン酸（８５質量％、和光純薬工業株式会社製、試薬特級）３ｍｌを、超純水（比抵抗１５ＭΩ・ｃｍ以上）１０００ｍｌで希釈したリン酸水溶液）で２倍に希釈し、表面残存モノマー率測定サンプルとした。
【０２０５】
この表面残存モノマー率測定サンプルを、高速液体クロマトグラフィー（ＨＰＬＣ）で分析した（ＨＰＬＣの測定条件は前記＜残存モノマー量（ｐｐｍ）＞の項を参照）。次に、前記＜残存モノマー量（ｐｐｍ）＞の項で作成した検量線を外部標準となし、得られた数値を粒子状吸水剤のメタノール／２Ｎ塩酸混合溶媒およびキャリア液に対する希釈倍率の差を考慮して換算し、粒子状吸水剤の表面残存モノマー量を求めた。表面残存モノマー率（Ｓｕｒｆａｃｅ  Ｒｅｓｉｄｕａｌ  Ｍｏｎｏｍｅｒ  Ｒａｔｉｏ）は以下の式によって求めた。
【０２０６】
表面残存モノマー率（％）＝表面残存モノマー量（ｐｐｍ）／残存モノマー量（ｐｐｍ）×１００
＜表面架橋剤に対する吸収容量（ＳＣＲＣ）＞
表面架橋剤に対する吸収容量（ＳＣＲＣ）は、表面架橋が施される前の吸水性樹脂粒子の表面架橋工程で使用される各種表面架橋剤水溶液に対する無加圧下での５分間の吸収倍率を示す。
【０２０７】
吸水性樹脂粒子０．１００ｇを不織布（南国パルプ工業（株）製、商品名：ヒトロンペーパー、形式：ＧＳＰ−２２）製の袋（８５ｍｍ×６０ｍｍ）に均一に入れてヒートシールした後、室温で表面架橋剤水溶液（通常１００ｍｌ程度）中に浸漬した。
【０２０８】
５分後に袋を引き上げ、遠心分離機（株式会社コクサン社製、遠心機：形式Ｈ−１２２）を用いてｅｄａｎａ  ＡＢＳＯＲＢＥＮＣＹ  ＩＩ  ４４１．１−９９に記載の遠心力（２５０Ｇ）で３分間水切りを行った後、袋の質量Ｗ４（ｇ）を測定した。また、同様の操作を吸水性樹脂粒子を用いずに行い、その時の質量Ｗ５（ｇ）を測定した。そして、これらＷ４、Ｗ５から、次式に従って表面架橋剤に対する吸収容量（ＳＣＲＣ）（ｇ／ｇ）を算出した。
【０２０９】
表面架橋剤に対する吸収容量（ＳＣＲＣ）（ｇ／ｇ）
＝（Ｗ４（ｇ）−Ｗ５（ｇ））／（吸水性樹脂粒子の質量（ｇ））−１
なお、表面架橋剤に対する吸収容量（ＳＣＲＣ）の値が小さいほど、吸水性樹脂粒子への表面架橋剤水溶液の浸透が抑制されており、混合性の向上、ダマの低減に繋がっていることを示している。
【０２１０】
（製造例１）
シグマ型羽根を２本有する内容積１０リットルのジャケット付きステンレス型双腕型ニーダーに蓋を付けて形成した反応器中で、アクリル酸４３６．４ｇ、３７質量％アクリル酸ナトリウム水溶液４６１７．９ｇ、純水３８１．０ｇ、ポリエチレングリコールジアクリレート（分子量５２３）１１．４０ｇを溶解させて反応液とした。
【０２１１】
次に、この反応液を窒素ガス雰囲気下で２０分間脱気した。続いて、反応液に１０質量％過硫酸ナトリウム水溶液２９．０７ｇおよび０．１質量％Ｌ−アスコルビン酸水溶液２４．２２ｇを攪拌しながら添加したところ、およそ１分後に重合が開始された。
【０２１２】
そして、生成したゲルを粉砕しながら、２０〜９５℃で重合を行い、重合が開始して３０分後に含水ゲル状架橋重合体を取り出した。得られた含水ゲル状架橋重合体は、その径が約５ｍｍ以下に細分化されていた。
【０２１３】
この細分化された含水ゲル状架橋重合体を５０メッシュの金網上に広げ、１８０℃で５０分間熱風乾燥を行い、乾燥物をロールミルを用いて粉砕し、さらに目開き８５０μｍと目開き１５０μｍのＪＩＳ標準篩で分級することにより、質量平均粒子径３７２μｍの不定形破砕状の吸水性樹脂粒子（Ａ）を得た。吸水性樹脂粒子（Ａ）の遠心分離機保持容量（ＣＲＣ）は３２．３ｇ／ｇ、水可溶分は１０．０質量％であった。
【０２１４】
（実施例１）
製造例１で得られた吸水性樹脂粒子（Ａ）１００質量部に１，４−ブタンジオール０．４質量部、プロピレングリコール０．６質量部、過硫酸ナトリウム０．１質量部、純水２．７質量部の混合液からなる表面架橋剤を均一に混合した後、混合物を２００℃で３０分間加熱処理した。さらに、その粒子を目開き８５０μｍのＪＩＳ標準篩を通過するまで解砕した。次に、この粒子に前記ペイントシェーカーテスト１を行った。こうして、表面が架橋された粒子状吸水剤（１）を得た。
【０２１５】
（実施例２）
前記実施例１において加熱処理時間を４０分に変えた以外は実施例１と同様の操作を行い、粒子状吸水剤（２）を得た。
【０２１６】
（実施例３）
前記実施例１において過硫酸ナトリウムの量を０．２質量部に変えた以外は実施例１と同様の操作を行い、粒子状吸水剤（３）を得た。
【０２１７】
（実施例４）
水道用液体硫酸アルミニウム２７質量％溶液（朝日化学工業株式会社製）１質量部に対し、６０％乳酸ナトリウム水溶液（ピューラック・ジャパン株式会社製）０．１７質量部を混合し、透明な均一溶液を得た。
【０２１８】
前記粒子状吸水剤（１）１００質量部にこの水溶液１．０質量部を攪拌下均一に混合し、６０℃で１時間乾燥させた。得られた乾燥物を目開き８５０μｍのＪＩＳ標準篩を通過するまで解砕した。次にこの粒子に前記ペイントシェーカーテスト２を行った。こうして粒子状吸水剤（Ａ）を得た。
【０２１９】
（実施例５）
前記実施例４において粒子状吸水剤（２）を用いた以外は実施例４と同様の操作を行い、粒子状吸水剤（Ｂ）を得た。
【０２２０】
（実施例６）
前記実施例４において粒子状吸水剤（３）を用いた以外は実施例４と同様の操作を行い、粒子状吸水剤（Ｃ）を得た。
【０２２１】
（比較例１）
比較例１、２では、過酸化物を用いずに表面架橋を行った。
【０２２２】
製造例１で得られた吸水性樹脂粒子（Ａ）１００質量部に１，４−ブタンジオール０．４質量部、プロピレングリコール０．６質量部、純水２．７質量部の混合液からなる表面架橋剤を均一に混合した後、混合物を２００℃で３０分間加熱処理した。さらに、その粒子を目開き８５０μｍのＪＩＳ標準篩を通過するまで解砕した。次に、この粒子に前記ペイントシェーカーテスト１を行った。こうして、表面が架橋された比較粒子状吸水剤（１）を得た。
【０２２３】
（比較例２）
前記比較例１において加熱処理時間を４０分に変えた以外は比較例１と同様の操作を行い、比較粒子状吸水剤（２）を得た。
【０２２４】
（製造例２）
断熱材である発泡スチロールで覆われた、内径８０ｍｍ、容量１リットルのポリプロピレン製容器に、アクリル酸１８５．４ｇ、ポリエチレングリコールジアクリレート（分子量５２３）０．９４２ｇ（０．０７モル％：対アクリル酸）、および、１．０質量％ジエチレントリアミン５酢酸・５ナトリウム水溶液１．１３ｇを混合した溶液（Ａ）と、４８．５質量％水酸化ナトリウム水溶液１４８．５３ｇと５０℃に調温したイオン交換水１５９．７１ｇを混合した溶液（Ｂ）を、マグネティックスターラーで攪拌しながら（Ａ）に（Ｂ）を開放系ですばやく加えて混合した。中和熱と溶解熱で液温が約１００℃まで上昇した単量体水溶液が得られた。
【０２２５】
得られた単量体水溶液に３質量％の過硫酸ナトリウム水溶液４．２９ｇを加え、数秒攪拌した後に、ホットプレート（ＮＥＯ  ＨＯＴＰＬＡＴＥ  Ｈ１−１０００、（株）井内盛栄堂製）により表面温度を１００℃まで加熱された、内面にテフロン（登録商標）を貼り付けた底面２５０×２５０ｍｍのステンレス製バット型容器中に開放系で注いだ。ステンレス製バット型容器は、そのサイズが底面２５０×２５０ｍｍ、上面６４０×６４０ｍｍ、高さ５０ｍｍであり、中心断面が台形で、上面が開放されていた。
【０２２６】
単量体水溶液がバットに注がれて間もなく重合は開始した。水蒸気を発生して上下左右に膨張発泡しながら重合は進行し、その後、底面よりもやや大きなサイズにまで収縮した。この膨張収縮は約１分以内に終了し、４分間重合容器中に保持した後、含水ゲル状架橋重合体を取り出した。
【０２２７】
得られた含水ゲル状架橋重合体を、ダイス径９．５ｍｍのミートチョッパー（ＲＯＹＡＬ  ＭＥＡＴ  ＣＨＯＰＰＥＲ  ＶＲ４００Ｋ、飯塚工業株式会社製）により粉砕し、細分化された含水ゲル状架橋重合体を得た。
【０２２８】
この細分化された含水ゲル状架橋重合体を５０メッシュの金網上に広げ、１８０℃で５０分間熱風乾燥を行い、乾燥物をロールミルを用いて粉砕し、さらに目開き７１０μｍと目開き１５０μｍのＪＩＳ標準篩で分級することにより、質量平均粒子径３５０μｍの不定形破砕状の吸水性樹脂粒子（Ｂ）を得た。吸水性樹脂粒子（Ｂ）の遠心分離機保持容量（ＣＲＣ）は３４．０ｇ／ｇ、水可溶分は１１．０質量％であった。
（実施例７）
製造例２で得られた吸水性樹脂粒子（Ｂ）１００質量部に１，４−ブタンジオール０．３質量部、プロピレングリコール０．６質量部、過硫酸ナトリウム０．１質量部、純水３．０質量部の混合液からなる表面架橋剤を均一に混合した後、混合物を２００℃で３０分間加熱処理した。さらに、その粒子を目開き８５０μｍのＪＩＳ標準篩を通過するまで解砕した。次に、この粒子に前記ペイントシェーカーテスト１を行った。こうして、表面が架橋された粒子状吸水剤（４）を得た。
【０２２９】
（実施例８）
前記実施例４において粒子状吸水剤（４）を用いた以外は実施例４と同様の操作を行い、粒子状吸水剤（Ｄ）を得た。
【０２３０】
（比較例３）
製造例２で得られた吸水性樹脂粒子（Ｂ）１００質量部に１，４−ブタンジオール０．３質量部、プロピレングリコール０．６質量部、純水３．０質量部の混合液からなる表面架橋剤を均一に混合した後、混合物を２００℃で３０分間加熱処理した。さらに、その粒子を目開き８５０μｍのＪＩＳ標準篩を通過するまで解砕した。次に、この粒子に前記ペイントシェーカーテスト１を行った。こうして、表面が架橋された比較粒子状吸水剤（３）を得た。
【０２３１】
（比較例４）
前記実施例４において比較粒子状吸水剤（１）を用いた以外は実施例４と同様の操作を行い、比較粒子状吸水剤（Ａ）を得た。
【０２３２】
（比較例５）
前記実施例４において比較粒子状吸水剤（２）を用いた以外は実施例４と同様の操作を行い、比較粒子状吸水剤（Ｂ）を得た。
【０２３３】
（比較例６）
前記実施例４において比較粒子状吸水剤（３）を用いた以外は実施例４と同様の操作を行い、比較粒子状吸水剤（Ｃ）を得た。
【０２３４】
（実施例９）
製造例２で得られた吸水性樹脂粒子（Ｂ）１００質量部に１，４−ブタンジオール０．３質量部、プロピレングリコール０．６質量部、過硫酸アンモニウム０．３質量部、純水３．０質量部の混合液からなる表面処理剤を均一に混合した後、混合物を２００℃で５０分間加熱処理した。さらに、その粒子を目開き８５０μｍのＪＩＳ標準篩を通過するまで解砕した。次に、この粒子に前記ペイントシェーカーテスト１を行った。こうして、表面が架橋された粒子状吸水剤（５）を得た。
【０２３５】
（実施例１０）
前記実施例４において粒子状吸水剤（５）を用いた以外は実施例４と同様の操作を行い、粒子状吸水剤（Ｅ）を得た。
【０２３６】
（比較例７）
前記製造例１で得られた吸水性樹脂粒子（Ａ）１００質量部に過硫酸ナトリウム０．２質量部、純水２．７質量部の混合液からなる処理剤を均一に混合した後、混合物を２００℃で４０分間加熱処理した。さらに、その粒子を目開き８５０μｍのＪＩＳ標準篩を通過するまで解砕した。次に、この粒子に前記ペイントシェーカーテスト１を行った。こうして、表面が架橋された比較粒子状吸水剤（４）を得た。
【０２３７】
（比較例８）
前記実施例４において比較粒子状吸水剤（４）を用いた以外は実施例４と同様の操作を行い、比較粒子状吸水剤（Ｄ）を得た。
【０２３８】
（比較例９）
前記製造例１で得られた吸水性樹脂粒子（Ａ）１００質量部に１，４−ブタンジオール０．４質量部、プロピレングリコール０．６質量部、硫酸ナトリウム０．１質量部、純水２．７質量部の混合液からなる表面架橋剤を均一に混合した後、混合物を２００℃で４０分間加熱処理した。さらに、その粒子を目開き８５０μｍのＪＩＳ標準篩を通過するまで解砕した。次に、この粒子に前記ペイントシェーカーテスト１を行った。こうして、表面が架橋された比較粒子状吸水剤（５）を得た。
【０２３９】
（比較例１０）
前記実施例４において比較粒子状吸水剤（５）を用いた以外は実施例４と同様の操作を行い、比較粒子状吸水剤（Ｅ）を得た。
【０２４０】
（実施例１１）
前記製造例１で得られた吸水性樹脂粒子（Ａ）１００質量部に３．３％の過硫酸ナトリウム水溶液３．０質量部を均一に混合し、６０℃で１時間乾燥させた。得られた乾燥物を目開き８５０μｍのＪＩＳ標準篩を通過するまで解砕し、吸水性樹脂粒子（Ｃ）を得た。次に得られた吸水性樹脂粒子（Ｃ）１００質量部に１，４−ブタンジオール０．４質量部、プロピレングリコール０．６質量部、純水２．７質量部の混合液からなる表面架橋剤を均一に混合した後、混合物を２００℃で３０分間加熱処理した。さらに、その粒子を目開き８５０μｍのＪＩＳ標準篩を通過するまで解砕した。次に、この粒子に前記ペイントシェーカーテスト１を行った。こうして、表面が架橋された粒子状吸水剤（６）を得た。
【０２４１】
（実施例１２）
前記実施例４において粒子状吸水剤（６）を用いた以外は実施例４と同様の操作を行い、粒子状吸水剤（Ｆ）を得た。
【０２４２】
（製造例３）
製造例２の方法において、分級条件を目開き７１０μｍと目開き４５μｍのＪＩＳ標準篩での分級に変更し、粒度を調整した以外は製造例２と同様にして、質量平均粒子径３４０μｍの不定形破砕状の吸水性樹脂粒子（Ｄ）を得た。吸水性樹脂粒子（Ｄ）の遠心分離機保持容量（ＣＲＣ）は３３．０ｇ／ｇ、水可溶分は１２．５質量％であった。
【０２４３】
（比較例１１）
製造例３で得られた吸水性樹脂粒子（Ｄ）を用いた以外は実施例７および実施例８と同様の操作を行い、比較粒子状吸水剤（Ｆ）を得た。
【０２４４】
（比較例１２）
前記製造例１で得られた吸水性樹脂粒子（Ａ）１００質量部に水３．０質量部を均一に混合し、６０℃で１時間乾燥させた。得られた乾燥物を目開き８５０μｍのＪＩＳ標準篩を通過するまで解砕し、吸水性樹脂粒子（Ｅ）を得た。次に得られた吸水性樹脂粒子（Ｅ）１００質量部に１，４−ブタンジオール０．４質量部、プロピレングリコール０．６質量部、純水２．７質量部の混合液からなる表面架橋剤を均一に混合した後、混合物を２００℃で３０分間加熱処理した。さらに、その粒子を目開き８５０μｍのＪＩＳ標準篩を通過するまで解砕した。次に、この粒子に前記ペイントシェーカーテスト１を行った。こうして、表面が架橋された比較粒子状吸水剤（６）を得た。
【０２４５】
（比較例１３）
前記実施例４において比較粒子状吸水剤（６）を用いた以外は実施例４と同様の操作を行い、比較粒子状吸水剤（Ｇ）を得た。
【０２４６】
（比較例１４）
前記実施例１において加熱処理をせずに、混合物を石英製セパラブルフラスコ中で攪拌しながら、メタルハライドランプ（ウシオ電機製、ＵＶＬ−１５００Ｍ２−Ｎ１）を取り付けた紫外線照射装置（ウシオ電機製、ＵＶ−１５２／１ＭＮＳＣ３−ＡＡ０６）を用いて、照射強度６０Ｗ／ｃｍ２で１０分間、室温で紫外線を照射したこと以外は実施例１と同様の操作を行い、比較粒子状吸水剤（７）を得た。
【０２４７】
上記の実施例および比較例で得られた、粒子状吸水剤（１）〜（６）、粒子状吸水剤（Ａ）〜（Ｆ）、比較粒子状吸水剤（１）〜（７）、比較粒子状吸水剤（Ａ）〜（Ｇ）の遠心分離機保持容量（ＣＲＣ）、圧力に対する吸収力（ＡＡＰ）、食塩水流れ誘導性（ＳＦＣ）、残存モノマー（ＲＭ）、表面残存モノマー率（ＳＲＭＲ）、含水率を測定した結果を表１，２に示す。表１は表面架橋時に過酸化物を使用した場合の結果を表し、表２は表面架橋前の吸水性樹脂に過酸化物を添加した場合の結果を表している。
【０２４８】
また粒度分布の測定結果を表３に示し、表面架橋剤に対する吸収容量（ＳＣＲＣ）の測定結果を表４に示す。なお、表１中の有機架橋剤「ＢＤ」とは１，４−ブタンジオールの略であり、有機架橋剤「ＰＧ」とはプロピレングリコールの略である。また、表１，２中「ＲＭ」は「Residual Monomer」の略で残存モノマーを表しており、「ＳＲＭＲ」は「Surface Residual Monomer Ratio」の略で表面残存モノマー率を表している。表３において例えば「ｏｎ710μｍ」とは目開き７１０μｍのＪＩＳ標準篩上に残留している粒子の割合（重量％）を表しており、「thru.45μｍ」とは、目開き４５μｍのＪＩＳ標準篩を通過した粒子の割合（重量％）を表している。
【０２４９】
【表１】
0005128098.tif 000002
【０２５０】
【表２】
0005128098.tif 000003
【０２５１】
【表３】
0005128098.tif 000004
【０２５２】
【表４】
0005128098.tif 000005
【０２５３】
表１、２の結果から本発明で得られた粒子状吸水剤は通液性において非常に優れた物性を有することが分かる。また、過酸化物を用いることで通液性の向上だけではなく、残存モノマーおよび表面残存モノマー率（ＳＲＭＲ）も大幅に低減されていることが分かる。よって、本発明は通液性と安全性の両方に優れた粒子状吸水剤を簡便に提供することができ、紙おむつなどに使用した場合に優れた性能を示す。
【０２５４】
また、表４の結果から、有機架橋剤と過硫酸ナトリウムとを併用することによって、表面架橋剤水溶液に対する吸水性樹脂粒子の吸収容量（ＳＣＲＣ）が大幅に低下しており、吸水性樹脂への表面架橋剤の混合性の向上やダマの低減に有効であることが分かる。
【産業上の利用可能性】
【０２５５】
本発明に係る製造方法は、過酸化物と有機架橋剤とを併用して表面架橋工程を行うものであるため、通液性と安全性の両方に優れた粒子状吸水剤を簡便に提供することができる。
【０２５６】
当該粒子状吸水剤は、優れた吸水特性等を有しているため、種々の用途の吸水保水剤として使用できる。例えば、紙おむつ、生理用ナプキン、失禁パッド、医療用パッド等の吸収物品用吸水保水剤；水苔代替、土壌改質改良剤、保水剤、農薬効力持続剤等の農園芸用保水剤；内装壁材用結露防止剤、セメント添加剤等の建築用保水剤；リリースコントロール剤、保冷剤、使い捨てカイロ、汚泥凝固剤、食品用鮮度保持剤、イオン交換カラム材料、スラッジまたはオイルの脱水剤、乾燥剤、湿度調整材料等で使用できる。また、当該粒子状吸水剤は、紙おむつ、生理用ナプキンなどの、糞、尿または血液の吸収用衛生材料に特に好適に用いられる。
【図面の簡単な説明】
【０２５７】
【図１】ＡＡＰの測定装置の概略図である。
【図２】ＳＦＣの測定装置の概略図である。
【符号の説明】
【０２５８】
３１    タンク
３２    ガラス管
３３    ０．６９質量％食塩水
３４    コック付きＬ字管
３５    コック
４０    容器
４１    セル
４２    ステンレス製金網
４３    ステンレス製金網
４４    膨潤ゲル
４５    ガラスフィルター
４６    ピストン
４７    ピストン中の穴
４８    補集容器
４９    上皿天秤
１００  プラスチックの支持円筒
１０１  ステンレス製４００メッシュの金網
１０２  膨潤ゲル
１０３  ピストン
１０４  荷重（おもり）
１０５  ペトリ皿
１０６  ガラスフィルター
１０７  濾紙
１０８  ０．９０質量％食塩水
【図１】
0005128098.tif 000006
【図２】
0005128098.tif 000007